(57)【要約】現像性、耐熱性及び基板追従性に優れるノボラック型フェノール性水酸基含有樹脂及びレジスト膜を提供すること。下記構造式（１）2016185865.tif 000031［式中、Ａｒは下記構造式（Ａｒ−１）又は（Ａｒ−２）2016185865.tif 000032で表されるフェノール性水酸基含有化合物（Ａ）、下記構造式（２）2016185865.tif 000033［式中Ｒ３は炭素原子数４〜２０の脂肪族炭化水素基であり、ｊは１〜３の整数である。］で表されるフェノール性水酸基含有化合物（Ｂ）及びアルデヒド化合物（Ｃ）を必須の反応成分とする重縮合物であることを特徴とするノボラック型フェノール性水酸基含有樹脂。
2016185865.tif 000002
【特許請求の範囲】
【請求項１】
下記構造式（１）
【化１】
2016185865.tif 000025
［式中、Ａｒは下記構造式（Ａｒ−１）又は（Ａｒ−２）
【化２】
2016185865.tif 000026
（式中ｎはそれぞれ独立に０〜２の整数、ｐは０〜５の整数、ｑは０〜７の整数であり、Ｒ２はそれぞれ独立に水素原子、アルキル基、アルコキシ基、アリール基、アラルキル基、ハロゲン原子の何れかである。）
で表される構造部位であり、Ｒ１はそれぞれ独立に水素原子、アルキル基、アルコキシ基、アリール基、アラルキル基、ハロゲン原子の何れかであり、ｍはそれぞれ独立に０〜４の整数である。］
で表されるフェノール性水酸基含有化合物（Ａ）、下記構造式（２）
【化３】
2016185865.tif 000027
［式中Ｒ３は炭素原子数４〜２０の脂肪族炭化水素基であり、ｊは１〜３の整数である。Ｒ４はそれぞれ独立に水素原子、炭素原子数１〜３のアルキル基、アルコキシ基、アリール基、アラルキル基、ハロゲン原子の何れかであり、ｋは０〜（５−ｊ）の整数である。］
で表されるフェノール性水酸基含有化合物（Ｂ）及びアルデヒド化合物（Ｃ）を必須の反応成分とする重縮合物であることを特徴とするノボラック型フェノール性水酸基含有樹脂。
【請求項２】
前記フェノール性水酸基含有化合物（Ａ）とフェノール性水酸基含有化合物（Ｂ）とのモル比［（Ａ）：（Ｂ）］が１００：０．１〜１００：３０の範囲である請求項１記載のノボラック型フェノール性水酸基含有樹脂。
【請求項３】
下記構造式（３）
【化４】
2016185865.tif 000028
［式中、Ａｒは下記構造式（Ａｒ−３）又は（Ａｒ−４）
【化５】
2016185865.tif 000029
（式中ｎはそれぞれ独立に０〜２の整数、ｐは０〜５の整数、ｑは０〜７の整数であり、Ｒ２はそれぞれ独立に水素原子、アルキル基、アルコキシ基、アリール基、アラルキル基、ハロゲン原子、構造式（３）又は（４）で表される構造部位と＊印が付された炭素原子を介して結合する結合点の何れかである。の何れかである。）
で表される構造部位であり、Ｒ１はそれぞれ独立に水素原子、アルキル基、アルコキシ基、アリール基、アラルキル基、ハロゲン原子の何れかであり、ｍはそれぞれ独立に０〜４の整数である。Ｒ５は水素原子、アルキル基又はアリール基の何れかである。］
で表される構造部位（ａ）と、下記構造式（４）
【化６】
2016185865.tif 000030
［式中Ｒ３は炭素原子数４〜２０の脂肪族炭化水素基であり、ｊは１〜３の整数である。Ｒ４はそれぞれ独立に水素原子、炭素原子数１〜３のアルキル基、アルコキシ基、アリール基、アラルキル基、ハロゲン原子、構造式（３）又は（４）で表される構造部位と＊印が付された炭素原子を介して結合する結合点の何れかであり、ｋは０〜（５−ｊ）の整数である。Ｒ５は水素原子、アルキル基又はアリール基の何れかである。］
で表される構造部位（ｂ）とを繰り返し単位として有することを特徴とするノボラック型フェノール性水酸基含有樹脂。
【請求項４】
樹脂中に存在する前記構造部位（ａ−１）と前記構造部位（ｂ−１）とのモル比［（ａ−１）：（ｂ−１）］が１００：０．１〜１００：３０の範囲である請求項３記載のノボラック型フェノール性水酸基含有樹脂。
【請求項５】
請求項１〜４の何れか一つに記載のノボラック型フェノール性水酸基含有樹脂と感光剤とを含有する感光性組成物。
【請求項６】
請求項５記載の感光性組成物からなるレジスト膜。
【請求項７】
請求項１〜４の何れか一つに記載のノボラック型フェノール性水酸基含有樹脂と硬化剤とを含有する硬化性組成物。
【請求項８】
請求項７記載の硬化性組成物を硬化させてなる硬化物。
【請求項９】
請求項７記載の硬化性組成物からなるレジスト下層膜。
【請求項１０】
請求項７記載の硬化性組成物からなるレジスト永久膜。
【発明の詳細な説明】
【技術分野】
【０００１】
本発明は、現像性、耐熱性及び基板追従性に優れるノボラック型フェノール性水酸基含有樹脂及びこれを用いてなるレジスト膜に関する。
【背景技術】
【０００２】
フェノール性水酸基含有樹脂は、接着剤、成形材料、塗料、フォトレジスト材料、エポキシ樹脂原料、エポキシ樹脂用硬化剤等に用いられている他、硬化物における耐熱性や耐湿性などに優れることから、フェノール性水酸基含有樹脂自体を主剤とする硬化性組成物として、或いは、エポキシ樹脂等の硬化剤として、半導体封止材やプリント配線板用絶縁材料等の電気・電子分野で幅広く用いられている。【０００３】
このうちフォトレジストの分野では、用途や機能に応じて細分化された多種多様なレジストパターン形成方法が次々に開発されており、それに伴い、レジスト用樹脂材料に対する要求性能も高度化かつ多様化している。例えば、高集積化された半導体に微細なパターンを正確かつ高い生産効率で形成するための高い現像性はもちろんのこと、厚膜形成する場合には硬化物が柔軟で割れにくい等の性能が必要であり、レジスト下層膜に用いる場合にはドライエッチング耐性や耐熱性等が要求され、また、レジスト永久膜に用いる場合には耐熱性に加え、基材追従性等の靱性が要求される。【０００４】
フォトレジスト用途に最も広く用いられているフェノール性水酸基含有樹脂はクレゾールノボラック型のものであるが、前述の通り、高度化かつ多様化が進む昨今の市場要求性能に対応できるものではなく、耐熱性や現像性も十分なものではなかった（特許文献１参照）。
【先行技術文献】
【特許文献】
【０００５】
【特許文献１】特開平２−５５３５９号公報
【発明の概要】
【発明が解決しようとする課題】
【０００６】
したがって、本発明が解決しようとする課題は、現像性、耐熱性及び基板追従性に優れるノボラック型フェノール性水酸基含有樹脂、これを含有する感光性組成物及び硬化性組成物、レジスト膜を提供することにある。
【課題を解決するための手段】
【０００７】
本発明者らは、上記課題を解決するため鋭意検討を行った結果、トリアリールメタン型フェノール性水酸基含有化合物と、炭素原子数４〜２０の脂肪族炭化水素基を有するフェノール性水酸基含有化合物とをノボラック化して得られるノボラック型フェノール性水酸基含有樹脂が、現像性、耐熱性及び基板追従性に優れることを見出し、本発明を完成させるに至った。【０００８】
即ち、本発明は、下記構造式（１）【０００９】
【化１】
2016185865.tif 000003
［式中、Ａｒは下記構造式（Ａｒ−１）又は（Ａｒ−２）【００１０】
【化２】
2016185865.tif 000004
（式中ｎはそれぞれ独立に０〜２の整数、ｐは０〜５の整数、ｑは０〜７の整数であり、Ｒ２はそれぞれ独立に水素原子、アルキル基、アルコキシ基、アリール基、アラルキル基、ハロゲン原子の何れかである。）
で表される構造部位であり、Ｒ１はそれぞれ独立に水素原子、アルキル基、アルコキシ基、アリール基、アラルキル基、ハロゲン原子の何れかであり、ｍはそれぞれ独立に０〜４の整数である。］
で表されるフェノール性水酸基含有化合物（Ａ）、下記構造式（２）【００１１】
【化３】
2016185865.tif 000005
［式中Ｒ３は炭素原子数４〜２０の脂肪族炭化水素基であり、ｊは１〜３の整数である。Ｒ４はそれぞれ独立に水素原子、炭素原子数１〜３のアルキル基、アルコキシ基、アリール基、アラルキル基、ハロゲン原子の何れかであり、ｋは０〜（５−ｊ）の整数である。］
で表されるフェノール性水酸基含有化合物（Ｂ）及びアルデヒド化合物（Ｃ）を必須の反応成分とする重縮合物であることを特徴とするノボラック型フェノール性水酸基含有樹脂に関する。【００１２】
本発明はさらに、下記構造式（３）【００１３】
【化４】
2016185865.tif 000006
［式中、Ａｒは下記構造式（Ａｒ−３）又は（Ａｒ−４）【００１４】
【化５】
2016185865.tif 000007
（式中ｎはそれぞれ独立に０〜２の整数、ｐは０〜５の整数、ｑは０〜７の整数であり、Ｒ２はそれぞれ独立に水素原子、アルキル基、アルコキシ基、アリール基、アラルキル基、ハロゲン原子、構造式（３）又は（４）で表される構造部位と＊印が付された炭素原子を介して結合する結合点の何れかである。）
で表される構造部位であり、Ｒ１はそれぞれ独立に水素原子、アルキル基、アルコキシ基、アリール基、アラルキル基、ハロゲン原子の何れかであり、ｍはそれぞれ独立に０〜４の整数である。Ｒ５は水素原子、アルキル基又はアリール基の何れかである。］
で表される構造部位（ａ）と、下記構造式（４）【００１５】
【化６】
2016185865.tif 000008
［式中Ｒ３は炭素原子数４〜２０の脂肪族炭化水素基であり、ｊは１〜３の整数である。Ｒ４はそれぞれ独立に水素原子、炭素原子数１〜３のアルキル基、アルコキシ基、アリール基、アラルキル基、ハロゲン原子、構造式（３）又は（４）で表される構造部位と＊印が付された炭素原子を介して結合する結合点の何れかであり、ｋは０〜（５−ｊ）の整数である。Ｒ５は水素原子、アルキル基又はアリール基の何れかである。］
で表される構造部位（ｂ）とを繰り返し単位として有することを特徴とするノボラック型フェノール性水酸基含有樹脂に関する。【００１６】
本発明はさらに、前記ノボラック型フェノール性水酸基含有樹脂と感光剤とを含有する感光性組成物に関する。【００１７】
本発明はさらに、前記感光性組成物からなるレジスト膜に関する。【００１８】
本発明はさらに、前記ノボラック型フェノール性水酸基含有樹脂と硬化剤とを含有する硬化性組成物に関する。【００１９】
本発明はさらに、前記硬化性組成物からなるレジスト下層膜に関する。【００２０】
本発明はさらに、前記硬化性組成物からなるレジスト永久膜に関する。
【発明の効果】
【００２１】
本発明によれば、現像性、耐熱性及び基板追従性に優れるノボラック型フェノール性水酸基含有樹脂、これを含有する感光性組成物及び硬化性組成物、レジスト膜を提供することができる。
【図面の簡単な説明】
【００２２】
【図１】図１は、製造例１で得られたフェノール性水酸基含有化合物（Ａ−１）のＧＰＣチャート図である。
【図２】図２は、製造例１で得られたフェノール性水酸基含有化合物（Ａ−１）の１３Ｃ−ＮＭＲチャート図である。
【図３】図３は、実施例１で得られたノボラック型フェノール性水酸基含有樹脂（１）のＧＰＣチャート図である。
【図４】図４は、実施例２で得られたノボラック型フェノール性水酸基含有樹脂（２）のＧＰＣチャート図である。
【図５】図５は、実施例３で得られたノボラック型フェノール性水酸基含有樹脂（３）のＧＰＣチャート図である。
【図６】図６は、比較製造例１で得られたノボラック型フェノール性水酸基含有樹脂（１’）のＧＰＣチャート図である。
【図７】図７は、比較製造例２で得られたノボラック型フェノール性水酸基含有樹脂（２’）のＧＰＣチャート図である。
【発明を実施するための形態】
【００２３】
以下、本発明を詳細に説明する。
本発明のノボラック型フェノール性水酸基含有樹脂は、下記構造式（１）
【００２４】
【化７】
2016185865.tif 000009
［式中、Ａｒは下記構造式（Ａｒ−１）又は（Ａｒ−２）
【００２５】
【化８】
2016185865.tif 000010
（式中ｎはそれぞれ独立に０〜２の整数、ｐは０〜５の整数、ｑは０〜７の整数であり、Ｒ２はそれぞれ独立に水素原子、アルキル基、アルコキシ基、アリール基、アラルキル基、ハロゲン原子の何れかである。）
で表される構造部位であり、Ｒ１はそれぞれ独立に水素原子、アルキル基、アルコキシ基、アリール基、アラルキル基、ハロゲン原子の何れかであり、ｍはそれぞれ独立に０〜４の整数である。］
で表されるフェノール性水酸基含有化合物（Ａ）、下記構造式（２）
【００２６】
【化９】
2016185865.tif 000011
［式中Ｒ３は炭素原子数４〜２０の脂肪族炭化水素基であり、ｊは１〜３の整数である。Ｒ４はそれぞれ独立に水素原子、炭素原子数１〜３のアルキル基、アルコキシ基、アリール基、アラルキル基、ハロゲン原子の何れかであり、ｋは０〜（５−ｊ）の整数である。］
で表されるフェノール性水酸基含有化合物（Ｂ）及びアルデヒド化合物（Ｃ）を必須の反応成分とする重縮合物であることを特徴とする。
【００２７】
前記フェノール性水酸基含有化合物（Ａ）は、対称性が高く剛直なトリアリールメタン構造を有し、更に、フェノール性水酸基を高密度で有することから、これを用いて得られるノボラック型フェノール性水酸基含有樹脂は耐熱性が高く、現像性にも優れる特徴を有する。本発明では、これと前記フェノール性水酸基含有化合物（Ｂ）とをノボラック化させることにより、前記フェノール性水酸基含有化合物（Ａ）が有する特徴を生かしながら、更に、靱性や柔軟性にも優れるノボラック型フェノール性水酸基含有樹脂を実現したものである。
【００２８】
前記フェノール性水酸基含有化合物（Ａ）は、下記構造式（１）
【００２９】
【化１０】
2016185865.tif 000012
［式中、Ａｒは下記構造式（Ａｒ−１）又は（Ａｒ−２）
【００３０】
【化１１】
2016185865.tif 000013
（式中ｎはそれぞれ独立に０〜２の整数、ｐは０〜５の整数、ｑは０〜７の整数であり、Ｒ２はそれぞれ独立にアルキル基、アルコキシ基、アリール基、アラルキル基、ハロゲン原子の何れかである。）
で表される構造部位であり、Ｒ１はそれぞれ独立に水素原子、アルキル基、アルコキシ基、アリール基、アラルキル基、ハロゲン原子の何れかであり、ｍはそれぞれ独立に０〜４の整数である。］
で表される。本発明のノボラック型フェノール性水酸基含有樹脂を製造する際、前記フェノール性水酸基含有化合物（Ａ）は、前記構造式（１）で表される化合物のうち１種類を単独で用いても良いし、２種類以上を併用しても良い。
【００３１】
前記構造式（１）中のＲ１はそれぞれ独立にアルキル基、アルコキシ基、アリール基、アラルキル基、ハロゲン原子の何れかである。前記アルキル基は、例えば、メチル基、エチル基、プロピル基、ブチル基、ペンチル基、へキシル基、シクロへキシル基等が挙げられる。前記アルコキシ基は、例えば、メトキシ基、エトキシ基、プロピルオキシ基、ブトキシ基、ペンチルオキシ基、へキシルオキシ基、シクロへキシルオキシ基等が挙げられる。前記アリール基は、例えば、フェニル基、ヒドロキシフェニル基、ジヒドロキシフェニル基、ヒドロキシアルコキシフェニル基、アルコキシフェニル基、トリル基、キシリル基、ナフチル基、ヒドロキシナフチル基、ジヒドロキシナフチル基等が挙げられる。前記アラルキル基は、例えば、フェニルメチル基、ヒドロキシフェニルメチル基、ジヒドロキシフェニルメチル基、トリルメチル基、キシリルメチル基、ナフチルメチル基、ヒドロキシナフチルメチル基、ジヒドロキシナフチルメチル基、フェニルエチル基、ヒドロキシフェニルエチル基、ジヒドロキシフェニルエチル基、トリルエチル基、キシリルエチル基、ナフチルエチル基、ヒドロキシナフチルエチル基、ジヒドロキシナフチルエチル基等が挙げられる。前記ハロゲン原子はフッ素原子、塩素原子、臭素原子が挙げられる。
【００３２】
これらの中でも、耐熱性と現像性とのバランスに優れるノボラック型フェノール性水酸基含有樹脂となることからＲ１はアルキル基であることが好ましく、分子運動の抑制による耐熱性の向上効果や芳香核への電子供与性に優れること、工業的に入手が容易であることからメチル基であることが特に好ましい。
【００３３】
また、前記構造式（１）中のｍはそれぞれ独立に０〜４の整数であり、中でも、耐熱性と現像性とのバランスに優れるノボラック型フェノール性水酸基含有樹脂となることからそれぞれ１又は２であることが好ましい。
【００３４】
前記構造式（１）中の二つのフェノール性水酸基の結合位置は、耐熱性に優れるノボラック型フェノール性水酸基含有樹脂となることから、３つの芳香環を結節するメチン基に対しパラ位であることが好ましい。
【００３５】
前記構造式（１）中のＡｒは前記構造式（Ａｒ−１）又は（Ａｒ−２）で表される構造部位である。中でも、より現像性に優れるノボラック型フェノール性水酸基含有樹脂となることから、前記構造式（Ａｒ−１）で表される構造部位であることが好ましい。
【００３６】
前記構造式（Ａｒ−１）及び（Ａｒ−２）中のＲ２はそれぞれ独立に水素原子、アルキル基、アルコキシ基、アリール基、アラルキル基、ハロゲン原子の何れかである。前記アルキル基は、例えば、メチル基、エチル基、プロピル基、ブチル基、ペンチル基、へキシル基、シクロへキシル基等が挙げられる。前記アルコキシ基は、例えば、メトキシ基、エトキシ基、プロピルオキシ基、ブトキシ基、ペンチルオキシ基、へキシルオキシ基、シクロへキシルオキシ基等が挙げられる。前記アリール基は、例えば、フェニル基、ヒドロキシフェニル基、ジヒドロキシフェニル基、ヒドロキシアルコキシフェニル基、アルコキシフェニル基、トリル基、キシリル基、ナフチル基、ヒドロキシナフチル基、ジヒドロキシナフチル基等が挙げられる。前記アラルキル基は、例えば、フェニルメチル基、ヒドロキシフェニルメチル基、ジヒドロキシフェニルメチル基、トリルメチル基、キシリルメチル基、ナフチルメチル基、ヒドロキシナフチルメチル基、ジヒドロキシナフチルメチル基、フェニルエチル基、ヒドロキシフェニルエチル基、ジヒドロキシフェニルエチル基、トリルエチル基、キシリルエチル基、ナフチルエチル基、ヒドロキシナフチルエチル基、ジヒドロキシナフチルエチル基等が挙げられる。前記ハロゲン原子はフッ素原子、塩素原子、臭素原子が挙げられる。
【００３７】
これらの中でも、耐熱性と現像性とのバランスに優れるノボラック型フェノール性水酸基含有樹脂となることからＲ２は水素原子又はアルキル基であることが好ましく、前記芳香族化合物（Ａ）の製造が容易であることから水素原子であることがより好ましい。
【００３８】
前記構造式（１）で表されるフェノール性水酸基含有化合物（Ａ）は、具体的には下記構造式（１−１）〜（１−１６）の何れかで表される分子構造を有するものが挙げられる。
【００３９】
【化１２】
2016185865.tif 000014
【００４０】
【化１３】
2016185865.tif 000015
【００４１】
前記フェノール性水酸基含有化合物（Ａ）は、例えば、フェノール化合物（ａ１）と芳香族アルデヒド（ａ２）とを酸触媒の存在下で反応させる方法により得ることができる。
【００４２】
前記フェノール化合物（ａ１）は、フェノール、又はフェノールの芳香環に結合している水素原子の一部乃至全部がアルキル基、アルコキシ基、アリール基、アラルキル基、ハロゲン原子の何れかで置換されている化合物である。前記アルキル基は、例えば、メチル基、エチル基、プロピル基、ブチル基、ペンチル基、へキシル基、シクロへキシル基等が挙げられる。前記アルコキシ基は、例えば、メトキシ基、エトキシ基、プロピルオキシ基、ブトキシ基、ペンチルオキシ基、へキシルオキシ基、シクロへキシルオキシ基等が挙げられる。前記アリール基は、例えば、フェニル基、ヒドロキシフェニル基、ジヒドロキシフェニル基、ヒドロキシアルコキシフェニル基、アルコキシフェニル基、トリル基、キシリル基、ナフチル基、ヒドロキシナフチル基、ジヒドロキシナフチル基等が挙げられる。前記アラルキル基は、例えば、フェニルメチル基、ヒドロキシフェニルメチル基、ジヒドロキシフェニルメチル基、トリルメチル基、キシリルメチル基、ナフチルメチル基、ヒドロキシナフチルメチル基、ジヒドロキシナフチルメチル基、フェニルエチル基、ヒドロキシフェニルエチル基、ジヒドロキシフェニルエチル基、トリルエチル基、キシリルエチル基、ナフチルエチル基、ヒドロキシナフチルエチル基、ジヒドロキシナフチルエチル基等が挙げられる。前記ハロゲン原子はフッ素原子、塩素原子、臭素原子が挙げられる。フェノール化合物（ａ１）は１種類を単独で用いても良いし、２種類以上を併用しても良い。
【００４３】
中でも、耐熱性と現像性とのバランスに優れるノボラック型フェノール性水酸基含有樹脂が得られることからアルキル置換フェノールが好ましく、具体的には、ｏ−クレゾール、ｍ−クレゾール、ｐ−クレゾール、２，５−キシレノール、３，５−キシレノール、３，４−キシレノール、２，４−キシレノール、２，６−キシレノール、２，３，５−トリメチルフェノール、２，３，６−トリメチルフェノール等が挙げられる。中でも、変性ノボラック型フェノール樹脂が得られることから２，５−キシレノール、２，６−キシレノールが特に好ましい。
【００４４】
前記芳香族アルデヒド（ａ２）は、例えば、ベンズアルデヒド；サリチルアルデヒド、ｍ−ヒドロキシベンズアルデヒド、ｐ−ヒドロキシベンズアルデヒド等のヒドロキシベンズアルデヒド化合物；２，４−ジヒドロキシベンズアルデヒド、３，４−ジヒドロキシベンズアルデヒド等のジヒドロキシベンズアルデヒド；バニリン、オルトバニリン、イソバニリン、エチルバニリン等のバニリン化合物；２−ヒドロキシ−１−ナフトアルデヒド、６−ヒドロキシ−２−ナフトアルデヒド等のヒドロキシナフトアルデヒド化合物等が挙げられる。これらはそれぞれ単独で用いても良いし、２種類以上を併用しても良い。
【００４５】
これら芳香族アルデヒド（ａ２）の中でも、耐熱性と現像性とのバランスに優れるノボラック型フェノール性水酸基含有樹脂が得られることから、ヒドロキシベンズアルデヒド化合物又はヒドロキシナフトアルデヒド化合物が好ましく、ｐ−ヒドロキシベンズアルデヒドが特に好ましい。
【００４６】
前記フェノール化合物（ａ１）と芳香族アルデヒド（ａ２）との反応モル比率［（ａ１）／（ａ２）］は、目的の芳香族化合物（Ａ）を高収率かつ高純度で得られることから、１／０．２〜１／０．５の範囲であることが好ましく、１／０．２５〜１／０．４５の範囲であることがより好ましい。
【００４７】
フェノール化合物（ａ１）と芳香族アルデヒド（ａ２）との反応で用いる酸触媒は、例えば、酢酸、シュウ酸、硫酸、塩酸、フェノールスルホン酸、パラトルエンスルホン酸、酢酸亜鉛、酢酸マンガン等が挙げられる。これらの酸触媒は、それぞれ単独で用いても良いし、２種以上併用しても良い。これらの中でも、触媒活性に優れる点から硫酸、パラトルエンスルホン酸が好ましい。
【００４８】
フェノール化合物（ａ１）と芳香族アルデヒド（ａ２）との反応は、必要に応じて有機溶媒中で行っても良い。ここで用いる溶媒は、例えば、メタノール、エタノール、プロパノール等のモノアルコール；エチレングリコール、１，２−プロパンジオール、１，３−プロパンジオール、１，４−ブタンジオール、１，５−ペンタンジオール、１，６−ヘキサンジオール、１，７−ヘプタンジオール、１，８−オクタンジオール、１，９−ノナンジオール、トリメチレングリコール、ジエチレングリコール、ポリエチレングリコール、グリセリン等のポリオール；２−エトキシエタノール、エチレングリコールモノメチルエーテル、エチレングリコールモノエチルエーテル、エチレングリコールモノプロピルエーテル、エチレングリコールモノブチルエーテル、エチレングリコールモノペンチルエーテル、エチレングリコールジメチルエーテル、エチレングリコールエチルメチルエーテル、エチレングリコールモノフェニルエーテル等のグリコールエーテル；１，３−ジオキサン、１，４−ジオキサン、テトラヒドロフラン等の環状エーテル；エチレングリコールアセテート等のグリコールエステル；アセトン、メチルエチルケトン、メチルイソブチルケトン等のケトンなどが挙げられる。これらの溶媒は、それぞれ単独で用いても良いし、２種類以上の混合溶媒として用いても良い。中でも、得られる芳香族化合物（Ａ）の溶解性に優れることから２−エトキシエタノールが好ましい。
【００４９】
前記フェノール化合物（ａ１）と芳香族アルデヒド（ａ２）との反応は、例えば、６０〜１４０℃の温度範囲で、０．５〜１００時間かけて行う。
【００５０】
反応終了後は、例えば、反応生成物をフェノール性水酸基含有化合物（Ａ）の貧溶媒（Ｓ１）に投入して沈殿物を濾別し、次いで、フェノール性水酸基含有化合物（Ａ）の溶解性が高く、かつ、前記貧溶媒（Ｓ１）と混和する溶媒（Ｓ２）に得られた沈殿物を再溶解させる方法により、反応生成物から未反応のフェノール化合物（ａ１）や芳香族アルデヒド（ａ２）、用いた酸触媒を除去し、精製されたフェノール性水酸基含有化合物（Ａ）を得ることが出来る。
【００５１】
また、フェノール化合物（ａ１）と芳香族アルデヒド（ａ２）との反応をトルエン、キシレン等の芳香族炭化水素溶媒中で行った場合には、反応生成物を８０℃以上まで加熱して前記フェノール性水酸基含有化合物（Ａ）を芳香族炭化水素溶媒に溶解し、そのまま冷却することにより前記フェノール性水酸基含有化合物（Ａ）の結晶を析出させることが出来る。
【００５２】
前記フェノール性水酸基含有化合物（Ａ）は、現像性と耐熱性の両方に優れるノボラック型フェノール性水酸基含有樹脂が得られることから、ＧＰＣチャート図から算出される純度が９０％以上であることが好ましく、９４％以上であることがより好ましく、９８％以上であることが特に好ましい。フェノール性水酸基含有化合物（Ａ）の純度はゲルパーミエーションクロマトグラフィー（ＧＰＣ）のチャート図の面積比から求めることができる。
【００５３】
本発明において、ＧＰＣの測定条件は下記の通りである。
［ＧＰＣの測定条件］
測定装置：東ソー株式会社製「ＨＬＣ−８２２０  ＧＰＣ」
カラム：昭和電工株式会社製「Ｓｈｏｄｅｘ  ＫＦ８０２」（８．０ｍｍФ×３００ｍｍ）
＋昭和電工株式会社製「Ｓｈｏｄｅｘ  ＫＦ８０２」（８．０ｍｍФ×３００ｍｍ）
＋昭和電工株式会社製「Ｓｈｏｄｅｘ  ＫＦ８０３」（８．０ｍｍФ×３００ｍｍ）
＋昭和電工株式会社製「Ｓｈｏｄｅｘ  ＫＦ８０４」（８．０ｍｍФ×３００ｍｍ）
カラム温度：４０℃
検出器： ＲＩ（示差屈折計）
データ処理：東ソー株式会社製「ＧＰＣ−８０２０モデルＩＩバージョン４．３０」
展開溶媒：テトラヒドロフラン
流速：１．０ｍｌ／分
試料：樹脂固形分換算で０．５質量％のテトラヒドロフラン溶液をマイクロフィルターでろ過したもの
注入量：０．１ｍｌ
標準試料：下記単分散ポリスチレン
（標準試料：単分散ポリスチレン）
東ソー株式会社製「Ａ−５００」
東ソー株式会社製「Ａ−２５００」
東ソー株式会社製「Ａ−５０００」
東ソー株式会社製「Ｆ−１」
東ソー株式会社製「Ｆ−２」
東ソー株式会社製「Ｆ−４」
東ソー株式会社製「Ｆ−１０」
東ソー株式会社製「Ｆ−２０」
【００５４】
前記フェノール性水酸基含有化合物（Ａ）の精製に用いる前記貧溶媒（Ｓ１）は、例えば、水；メタノール、エタノール、プロパノール、エトキシエタノール等のモノアルコール；ｎ−ヘキサン、ｎ−ヘプタン、ｎ−オクタン、シクロヒキサン等の脂肪族炭化水素；トルエン、キシレン等の芳香族炭化水素が挙げられる。これらはそれぞれ単独で用いても良いし、２種類以上を併用しても良い。中でも、酸触媒の溶解性に優れることから水、メタノール、エトキシエタノールが好ましい。
【００５５】
一方、前記溶媒（Ｓ２）は、例えば、メタノール、エタノール、プロパノール等のモノアルコール；エチレングリコール、１，２−プロパンジオール、１，３−プロパンジオール、１，４−ブタンジオール、１，５−ペンタンジオール、１，６−ヘキサンジオール、１，７−ヘプタンジオール、１，８−オクタンジオール、１，９−ノナンジオール、トリメチレングリコール、ジエチレングリコール、ポリエチレングリコール、グリセリン等のポリオール；２−エトキシエタノール、エチレングリコールモノメチルエーテル、エチレングリコールモノエチルエーテル、エチレングリコールモノプロピルエーテル、エチレングリコールモノブチルエーテル、エチレングリコールモノペンチルエーテル、エチレングリコールジメチルエーテル、エチレングリコールエチルメチルエーテル、エチレングリコールモノフェニルエーテル等のグリコールエーテル；１，３−ジオキサン、１，４−ジオキサン等の環状エーテル；エチレングリコールアセテート等のグリコールエステル；アセトン、メチルエチルケトン、メチルイソブチルケトン等のケトンなどが挙げられる。これらはそれぞれ単独で用いても良いし、２種類以上を併用しても良い。中でも、前記貧溶媒（Ｓ１）として水やモノアルコールを用いた場合には、溶媒（Ｓ２）としてアセトンを用いることが好ましい。
【００５６】
前記フェノール性水酸基含有化合物（Ｂ）は、下記構造式（２）
【００５７】
【化１４】
2016185865.tif 000016
［式中Ｒ３は炭素原子数４〜２０の脂肪族炭化水素基であり、ｊは１〜３の整数である。Ｒ４はそれぞれ独立に水素原子、炭素原子数１〜３のアルキル基、アルコキシ基、アリール基、アラルキル基、ハロゲン原子の何れかであり、ｋは０〜（５−ｊ）の整数である。］
で表される。本発明のノボラック型フェノール性水酸基含有樹脂を製造する際、前記フェノール性水酸基含有化合物（Ｂ）は、前記構造式（２）で表される化合物のうち１種類を単独で用いても良いし、２種類以上を併用しても良い。
【００５８】
前記構造式（２）中のＲ３は炭素原子数４〜２０の脂肪族炭化水素基であり、直鎖型、分岐型、脂環構造を有するもの、不飽和結合を有するもののいずれでも良い。具体的には、ブチル基、ペンチル基、へキシル基、ヘプチル基、オクチル基、ノニル基、デシル基、ウンデシル基、ドデシル基、トリデシル基、テトラデシル基、ペンタデシル基、ヘキサデシル基、ヘプタデシル基、オクタデシル基、ノナデシル基、イコシル基、及びこれらの構造異性体等が挙げられる。中でも、現像性、耐熱性及び基板追従性のバランスに優れるノボラック型フェノール性水酸基含有樹脂となることから、オクチル基、ノニル基、デシル基、ウンデシル基、ドデシル基、トリデシル基、テトラデシル基、ペンタデシル基、ヘキサデシル基、及びこれらの構造異性体等の炭素原子数８〜１６の脂肪族炭化水素基が好ましい。
【００５９】
前記構造式（２）中のＲ４はそれぞれ独立に炭素原子数１〜３のアルキル基、アルコキシ基、アリール基、アラルキル基、ハロゲン原子の何れかである。前記アルキル基は、メチル基、エチル基、プロピル基が挙げられる。前記アルコキシ基は、例えば、メトキシ基、エトキシ基、プロピルオキシ基、ブトキシ基、ペンチルオキシ基、へキシルオキシ基、シクロへキシルオキシ基等が挙げられる。前記アリール基は、例えば、フェニル基、ヒドロキシフェニル基、ジヒドロキシフェニル基、ヒドロキシアルコキシフェニル基、アルコキシフェニル基、トリル基、キシリル基、ナフチル基、ヒドロキシナフチル基、ジヒドロキシナフチル基等が挙げられる。前記アラルキル基は、例えば、フェニルメチル基、ヒドロキシフェニルメチル基、ジヒドロキシフェニルメチル基、トリルメチル基、キシリルメチル基、ナフチルメチル基、ヒドロキシナフチルメチル基、ジヒドロキシナフチルメチル基、フェニルエチル基、ヒドロキシフェニルエチル基、ジヒドロキシフェニルエチル基、トリルエチル基、キシリルエチル基、ナフチルエチル基、ヒドロキシナフチルエチル基、ジヒドロキシナフチルエチル基等が挙げられる。前記ハロゲン原子はフッ素原子、塩素原子、臭素原子が挙げられる。
【００６０】
これらの中でも、現像性、耐熱性及び基板追従性のバランスに優れるノボラック型フェノール性水酸基含有樹脂となることからＲ４は水素原子であることがより好ましい。
【００６１】
前記アルデヒド化合物（Ｃ）は、前記フェノール性水酸基含有化合物（Ａ）や前記フェノール性水酸基含有化合物（Ｂ）と縮合反応を生じてノボラック型樹脂構造を形成し得るものであればよく、例えば、ホルムアルデヒド、パラホルムアルデヒド、１，３，５−トリオキサン、アセトアルデヒド、プロピオンアルデヒド、テトラオキシメチレン、ポリオキシメチレン、クロラール、ヘキサメチレンテトラミン、フルフラール、グリオキザール、ｎ−ブチルアルデヒド、カプロアルデヒド、アリルアルデヒド、クロトンアルデヒド、アクロレイン等が挙げられる。これらはそれぞれ単独で用いても良いし、２種類以上を併用しても良い。中でも、反応性に優れることからホルムアルデヒドを用いることが好ましい。ホルムアルデヒドは水溶液の状態であるホルマリンとして用いても、固形の状態であるパラホルムアルデヒドとして用いても、どちらでも良い。また、ホルムアルデヒドとその他のアルデヒド化合物とを併用する場合には、ホルムアルデヒド１モルに対して、その他のアルデヒド化合物を０．０５〜１モルの割合で用いることが好ましい。
【００６２】
本発明のノボラック型フェノール性水酸基含有樹脂は、前記フェノール性水酸基含有化合物（Ａ）、フェノール性水酸基含有化合物（Ｂ）及びアルデヒド化合物（Ｃ）を必須の成分として反応させて得られる。
【００６３】
前記フェノール性水酸基含有化合物（Ａ）と前記フェノール性水酸基含有化合物（Ｂ）との割合は、現像性、耐熱性及び基板追従性のバランスに優れるノボラック型フェノール性水酸基含有樹脂となることから、モル比［（Ａ）：（Ｂ）］が１００：０．１〜１００：３０の範囲であることが好ましく、１００：０．５〜１００：２０の範囲であることがより好ましい。
【００６４】
また、本発明のノボラック型フェノール性水酸基含有樹脂は、ノボラック型樹脂構造を形成するフェノール性水酸基含有化合物成分として前記フェノール性水酸基含有化合物（Ａ）と前記フェノール性水酸基含有化合物（Ｂ）とを必須とするが、必要に応じて他のフェノール性水酸基含有化合物を併用しても良い。他のフェノール性水酸基含有化合物は、フェノール、クレゾールやキシレノール等のアルキルフェノール、メトキシフェノールやエトキシフェノール等のアルコキシフェノール、レゾルシン、ナフトール、ジヒドロキシナフタレン等が挙げられる。これらはそれぞれ単独で用いても良いし、２種類以上を併用しても良い。これら他のフェノール性水酸基含有化合物を用いる場合、本願発明が奏する現像性、耐熱性及び基板追従性のバランスに優れる効果が十分に発現することから、前記フェノール性水酸基含有化合物（Ａ）、前記フェノール性水酸基含有化合物（Ｂ）及び前記他のフェノール性水酸基含有化合物の合計質量に対し、前記他のフェノール性水酸基含有化合物が２０質量％以下となる割合で用いることが好ましい。
【００６５】
本発明のノボラック型フェノール性水酸基含有樹脂の製造において、フェノール性水酸基含有化合物成分とアルデヒド化合物（Ｃ）との反応モル比は、過剰な高分子量化（ゲル化）を抑制でき、レジスト材料として適当な分子量のノボラック型フェノール性水酸基含有樹脂が得られることから、フェノール性水酸基含有化合物の合計１モルに対し、アルデヒド化合物（Ｃ）が０．５１．２モルの範囲であることが好ましく、０．６〜０．９モルの範囲であることがより好ましい。
【００６６】
フェノール性水酸基含有化合物成分とアルデヒド化合物（Ｃ）との反応で用いる酸触媒は、例えば、酢酸、シュウ酸、硫酸、塩酸、フェノールスルホン酸、パラトルエンスルホン酸、酢酸亜鉛、酢酸マンガン等が挙げられる。これらの酸触媒は、それぞれ単独で用いても良いし、２種以上併用しても良い。これらの中でも、触媒活性に優れる点から硫酸、パラトルエンスルホン酸が好ましい。
【００６７】
フェノール性水酸基含有化合物成分とアルデヒド化合物（Ｃ）との反応は、必要に応じて有機溶媒中で行っても良い。ここで用いる溶媒は、例えば、メタノール、エタノール、プロパノール等のモノアルコール；エチレングリコール、１，２−プロパンジオール、１，３−プロパンジオール、１，４−ブタンジオール、１，５−ペンタンジオール、１，６−ヘキサンジオール、１，７−ヘプタンジオール、１，８−オクタンジオール、１，９−ノナンジオール、トリメチレングリコール、ジエチレングリコール、ポリエチレングリコール、グリセリン等のポリオール；２−エトキシエタノール、エチレングリコールモノメチルエーテル、エチレングリコールモノエチルエーテル、エチレングリコールモノプロピルエーテル、エチレングリコールモノブチルエーテル、エチレングリコールモノペンチルエーテル、エチレングリコールジメチルエーテル、エチレングリコールエチルメチルエーテル、エチレングリコールモノフェニルエーテル等のグリコールエーテル；１，３−ジオキサン、１，４−ジオキサン、テトラヒドロフラン等の環状エーテル；エチレングリコールアセテート等のグリコールエステル；アセトン、メチルエチルケトン、メチルイソブチルケトン等のケトンなどが挙げられる。これらの溶媒は、それぞれ単独で用いても良いし、２種類以上の混合溶媒として用いても良い。中でも、得られるノボラック型フェノール性水酸基含有樹脂の溶解性に優れることから２−エトキシエタノールが好ましい。
【００６８】
フェノール性水酸基含有化合物成分とアルデヒド化合物（Ｃ）との反応は、例えば、６０〜１４０℃の温度範囲で、０．５〜１００時間かけて行う。
【００６９】
反応終了後は、反応生成物に水を加えて再沈殿操作を行うなどして、目的のノボラック型フェノール性水酸基含有樹脂を得ることが出来る。このようにして得られるノボラック型フェノール性水酸基含有樹脂の重量平均分子量（Ｍｗ）は、現像性、耐熱性及び基板追従性のバランスに優れ、レジスト材料に好適なものになることから１０，０００〜３０，０００の範囲であることが好ましくい。また、ノボラック型フェノール性水酸基含有樹脂の多分散度（Ｍｗ／Ｍｎ）は３〜１０の範囲であることが好ましい。
【００７０】
なお、本発明において重量平均分子量（Ｍｗ）及び多分散度（Ｍｗ／Ｍｎ）は、下記条件のＧＰＣにて測定される値である。
［ＧＰＣの測定条件］
測定装置：東ソー株式会社製「ＨＬＣ−８２２０  ＧＰＣ」
カラム：昭和電工株式会社製「Ｓｈｏｄｅｘ  ＫＦ８０２」（８．０ｍｍФ×３００ｍｍ）＋昭和電工株式会社製「Ｓｈｏｄｅｘ  ＫＦ８０２」（８．０ｍｍФ×３００ｍｍ）
＋昭和電工株式会社製「Ｓｈｏｄｅｘ  ＫＦ８０３」（８．０ｍｍФ×３００ｍｍ）＋昭和電工株式会社製「Ｓｈｏｄｅｘ  ＫＦ８０４」（８．０ｍｍФ×３００ｍｍ）
カラム温度：４０℃
検出器： ＲＩ（示差屈折計）
データ処理：東ソー株式会社製「ＧＰＣ−８０２０モデルＩＩバージョン４．３０」
展開溶媒：テトラヒドロフラン
流速：１．０ｍＬ／分
試料：樹脂固形分換算で０．５質量％のテトラヒドロフラン溶液をマイクロフィルターでろ過したもの（１００μｌ）
標準試料：下記単分散ポリスチレン
（標準試料：単分散ポリスチレン）
東ソー株式会社製「Ａ−５００」
東ソー株式会社製「Ａ−２５００」
東ソー株式会社製「Ａ−５０００」
東ソー株式会社製「Ｆ−１」
東ソー株式会社製「Ｆ−２」
東ソー株式会社製「Ｆ−４」
東ソー株式会社製「Ｆ−１０」
東ソー株式会社製「Ｆ−２０」
【００７１】
本発明のノボラック型フェノール性水酸基含有樹脂は、前記フェノール性水酸基含有化合物（Ａ）、フェノール性水酸基含有化合物（Ｂ）及びアルデヒド化合物（Ｃ）を必須の反応成分とする重縮合物であれば、具体的な樹脂構造は限定されず、例えば、下記構造式（３）
【００７２】
【化１５】
2016185865.tif 000017
［式中、Ａｒは下記構造式（Ａｒ−３）又は（Ａｒ−４）
【００７３】
【化１６】
2016185865.tif 000018
（式中ｎはそれぞれ独立に０〜２の整数、ｐは０〜５の整数、ｑは０〜７の整数であり、Ｒ２はそれぞれ独立に水素原子、アルキル基、アルコキシ基、アリール基、アラルキル基、ハロゲン原子、構造式（３）又は（４）で表される構造部位と＊印が付された炭素原子を介して結合する結合点の何れかである。）
で表される構造部位であり、Ｒ１はそれぞれ独立に水素原子、アルキル基、アルコキシ基、アリール基、アラルキル基、ハロゲン原子の何れかであり、ｍはそれぞれ独立に０〜４の整数である。Ｒ５は水素原子、アルキル基又はアリール基の何れかである。］
で表される構造部位（ａ）と、下記構造式（４）
【００７４】
【化１７】
2016185865.tif 000019
［式中Ｒ３は炭素原子数４〜２０の脂肪族炭化水素基であり、ｊは１〜３の整数である。Ｒ４はそれぞれ独立に水素原子、炭素原子数１〜３のアルキル基、アルコキシ基、アリール基、アラルキル基、ハロゲン原子、構造式（３）又は（４）で表される構造部位と＊印が付された炭素原子を介して結合する結合点の何れかであり、ｋは０〜（５−ｊ）の整数である。Ｒ５は水素原子、アルキル基又はアリール基の何れかである。］
で表される構造部位（ｂ）とを繰り返し単位として有することを特徴とするノボラック型フェノール性水酸基含有樹脂が挙げられる。
【００７５】
中でも、下記構造式（３−１）
【００７６】
【化１８】
2016185865.tif 000020
［式中Ｒ１はそれぞれ独立にアルキル基、アルコキシ基、アリール基、アラルキル基、ハロゲン原子の何れかであり、Ｒ５は水素原子、アルキル基又はアリール基の何れかである。Ｒ２はそれぞれ独立に水素原子、構造式（３−１）又は（４−１）で表される構造部位と＊印が付された炭素原子を介して結合する結合点の何れかである。］
で表される構造部位（ａ−１）と、下記構造式（４−１）
【００７７】
【化１９】
2016185865.tif 000021
［式中Ｒ３は炭素原子数４〜２０の脂肪族炭化水素基であり、Ｒ５は水素原子、アルキル基又はアリール基の何れかである。Ｒ４は水素原子、構造式（３−１）又は（４−１）で表される構造部位と＊印が付された炭素原子を介して結合する結合点の何れかである。］
で表される構造部位（ｂ−１）とを繰り返し単位として有することを特徴とするノボラック型フェノール性水酸基含有樹脂がより好ましい。
【００７８】
また、樹脂中に存在する前記構造部位（ａ−１）と前記構造部位（ｂ−１）とのモル比［（ａ−１）：（ｂ−１）］は、現像性、耐熱性及び基板追従性のバランスに優れるノボラック型フェノール性水酸基含有樹脂となることから、１００：０．１〜１００：３０の範囲であることが好ましく、１００：０．５〜１００：２０の範囲であることがより好ましい。
【００７９】
以上詳述した本発明のノボラック型フェノール性水酸基含有樹脂は、汎用有機溶剤への溶解性及び耐熱分解性に優れることから、接着剤や塗料、フォトレジスト、プリント配線基板等の各種の電気・電子部材用途に用いることが出来る。本発明のノボラック型フェノール性水酸基含有樹脂はアルカリ溶解性にも優れることから、特にレジスト用途に適しており、光感度と解像度に優れるレジスト材料となる。また、本発明のノボラック型フェノール性水酸基含有樹脂は現像性の他、耐熱性や柔軟性にも優れており、硬化剤と反応させた硬化物においても高い靱性を発現することから、厚膜用途やレジスト下層膜、レジスト永久膜用途にも好適に用いることができる。例えば、厚膜形成時においても通常のレジスト膜同様、十分に精細なレジストパターンが形成できると共に、柔軟性が高く割れなどが生じ難い特徴を有する。また、下層膜や永久膜に用いた場合には、基板追従性に優れる上、半導体製造時の熱処理工程による劣化や変質が生じ難い特徴を有する。
【００８０】
本発明の感光性組成物は、前記本発明のノボラック型フェノール性水酸基含有樹脂と感光剤とを必須の成分として含有する。本発明の感光性組成物は、前記本発明のノボラック型フェノール性水酸基含有樹脂以外に、その他の樹脂（Ｘ）を併用しても良い。その他の樹脂（Ｘ）は、アルカリ現像液に可溶なもの、或いは、酸発生剤等の添加剤と組み合わせて用いることによりアルカリ現像液へ溶解するものであれば何れのものも用いることができる。
【００８１】
ここで用いるその他の樹脂（Ｘ）は、例えば、前記ノボラック型フェノール性水酸基含有樹脂以外のその他のフェノール樹脂（Ｘ−１）、ｐ−ヒドロキシスチレンやｐ−（１，１，１，３，３，３−ヘキサフルオロ−２−ヒドロキシプロピル）スチレン等のヒドロキシ基含有スチレン化合物の単独重合体あるいは共重合体（Ｘ−２）、前記（Ｘ−１）又は（Ｘ−２）の水酸基をｔ−ブトキシカルボニル基やベンジルオキシカルボニル基等の酸分解性基で変性したもの（Ｘ−３）、（メタ）アクリル酸の単独重合体あるいは共重合体（Ｘ−４）、ノルボルネン化合物やテトラシクロドデセン化合物等の脂環式重合性単量体と無水マレイン酸或いはマレイミドとの交互重合体（Ｘ−５）等が挙げられる。
【００８２】
前記その他のフェノール樹脂（Ｘ−１）は、例えば、フェノールノボラック樹脂、クレゾールノボラック樹脂、ナフトールノボラック樹脂、種々のフェノール性化合物を用いた共縮ノボラック樹脂、芳香族炭化水素ホルムアルデヒド樹脂変性フェノール樹脂、ジシクロペンタジエンフェノール付加型樹脂、フェノールアラルキル樹脂（ザイロック樹脂）、ナフトールアラルキル樹脂、トリメチロールメタン樹脂、テトラフェニロールエタン樹脂、ビフェニル変性フェノール樹脂（ビスメチレン基でフェノール核が連結された多価フェノール化合物）、ビフェニル変性ナフトール樹脂（ビスメチレン基でフェノール核が連結された多価ナフトール化合物）、アミノトリアジン変性フェノール樹脂（メラミン、ベンゾグアナミンなどでフェノール核が連結された多価フェノール化合物）やアルコキシ基含有芳香環変性ノボラック樹脂（ホルムアルデヒドでフェノール核及びアルコキシ基含有芳香環が連結された多価フェノール化合物）等のフェノール樹脂が挙げられる。
【００８３】
前記他のフェノール樹脂（Ｘ）の中でも、感度が高く、耐熱性にも優れる感光性樹脂組成物となることから、クレゾールノボラック樹脂又はクレゾールと他のフェノール性化合物との共縮ノボラック樹脂が好ましい。クレゾールノボラック樹脂又はクレゾールと他のフェノール性化合物との共縮ノボラック樹脂は、具体的には、ｏ−クレゾール、ｍ−クレゾール及びｐ−クレゾールからなる群から選ばれる少なくとも１つのクレゾールとアルデヒド化合物とを必須原料とし、適宜その他のフェノール性化合物を併用して得られるノボラック樹脂である。
【００８４】
前記クレゾール以外のその他のフェノール性化合物は、例えば、フェノール；２，３−キシレノール、２，４−キシレノール、２，５−キシレノール、２，６−キシレノール、３，４−キシレノール、３，５−キシレノール等のキシレノール；ｏ−エチルフェノール、ｍ−エチルフェノール、ｐ−エチルフェノール等のエチルフェノール；イソプロピルフェノール、ブチルフェノール、ｐ−ｔ−ブチルフェノール等のブチルフェノール；ｐ−ペンチルフェノール、ｐ−オクチルフェノール、ｐ−ノニルフェノール、ｐ−クミルフェノール等のアルキルフェノール；フルオロフェノール、クロロフェノール、ブロモフェノール、ヨードフェノール等のハロゲン化フェノール；ｐ−フェニルフェノール、アミノフェノール、ニトロフェノール、ジニトロフェノール、トリニトロフェノール等の１置換フェノール；１−ナフトール、２−ナフトール等の縮合多環式フェノール；レゾルシン、アルキルレゾルシン、ピロガロール、カテコール、アルキルカテコール、ハイドロキノン、アルキルハイドロキノン、フロログルシン、ビスフェノールＡ、ビスフェノールＦ、ビスフェノールＳ、ジヒドロキシナフタリン等の多価フェノール等が挙げられる。これらその他のフェノール性化合物は、それぞれ単独で用いても良いし、２種以上を併用しても良い。これらその他のフェノール性化合物を用いる場合、その使用量は、クレゾール原料の合計１モルに対し、その他のフェノール性化合物が０．０５〜１モルの範囲となる割合であることが好ましい。
【００８５】
また、前記アルデヒド化合物は、例えば、ホルムアルデヒド、パラホルムアルデヒド、トリオキサン、アセトアルデヒド、プロピオンアルデヒド、ポリオキシメチレン、クロラール、ヘキサメチレンテトラミン、フルフラール、グリオキザール、ｎ−ブチルアルデヒド、カプロアルデヒド、アリルアルデヒド、ベンズアルデヒド、クロトンアルデヒド、アクロレイン、テトラオキシメチレン、フェニルアセトアルデヒド、ｏ−トルアルデヒド、サリチルアルデヒド等が挙げられ、それぞれ単独で用いても良いし、２種以上を併用しても良い。中でも、反応性に優れることからホルムアルデヒドが好ましく、ホルムアルデヒドとその他のアルデヒド化合物を併用しても構わない。ホルムアルデヒドとその他のアルデヒド化合物を併用する場合、その他のアルデヒド化合物の使用量は、ホルムアルデヒド１モルに対して、０．０５〜１モルの範囲とすることが好ましい。
【００８６】
ノボラック樹脂を製造する際のフェノール性化合物とアルデヒド化合物との反応比率は、感度と耐熱性に優れる感光性樹脂組成物が得られることから、フェノール性化合物１モルに対しアルデヒド化合物が０．３〜１．６モルの範囲であることが好ましく、０．５〜１．３の範囲であることがより好ましい。
【００８７】
前記フェノール性化合物とアルデヒド化合物との反応は、酸触媒存在下６０〜１４０℃の温度条件で行い、次いで減圧条件下にて水や残存モノマーを除去する方法が挙げられる。ここで用いる酸触媒は、例えば、シュウ酸、硫酸、塩酸、フェノールスルホン酸、パラトルエンスルホン酸、酢酸亜鉛、酢酸マンガン等が挙げられ、それぞれ単独で用いても良いし、２種類以上を併用しても良い。中でも、触媒活性に優れる点からシュウ酸が好ましい。
【００８８】
以上詳述したクレゾールノボラック樹脂、又はクレゾールと他のフェノール性化合物との共縮ノボラック樹脂の中でも、メタクレゾールを単独で用いたクレゾールノボラック樹脂、または、メタクレゾールとパラクレゾールとを併用したクレゾールノボラック樹脂であることが好ましい。また、後者においてメタクレゾールとパラクレゾールとの反応モル比［メタクレゾール／パラクレゾール］は、感度と耐熱性とのバランスに優れる感光性樹脂組成物となることから、１０／０〜２／８の範囲が好ましく、７／３〜２／８の範囲がより好ましい。
【００８９】
前記その他の樹脂（Ｘ）を用いる場合、本発明のノボラック型フェノール性水酸基含有樹脂とその他の樹脂（Ｘ）との配合割合は所望の用途により任意に調整することが出来る。例えば、本発明のノボラック型フェノール性水酸基含有樹脂は感光剤と組み合わせたときの光感度や解像度、耐熱性に優れることから、これを主成分とする感光性組成物はレジスト用途に最適である。このとき、樹脂成分の合計における本発明のノボラック型フェノール性水酸基含有樹脂の割合は、光感度が高く解像度や耐熱性にも優れる硬化性組成物となることから、６０質量％以上であることが好ましく、８０質量％以上であることがより好ましい。
【００９０】
また、本発明のノボラック型フェノール性水酸基含有樹脂の光感度に優れる特徴を活かして、これを感度向上剤として用いることもできる。この場合前記ノボラック型フェノール性水酸基含有樹脂とその他の樹脂（Ｘ）との配合割合は、前記その他の樹脂（Ｘ）１００質量部に対し、本発明のノボラック型フェノール性水酸基含有樹脂が３〜８０質量部の範囲であることが好ましい。
【００９１】
前記感光剤は、例えば、キノンジアジド基を有する化合物が挙げられる。キノンジアジド基を有する化合物の具体例としては、例えば、芳香族（ポリ）ヒドロキシ化合物と、ナフトキノン−１，２−ジアジド−５−スルホン酸、ナフトキノン−１，２−ジアジド−４−スルホン酸、オルトアントラキノンジアジドスルホン酸等のキノンジアジド基を有するスルホン酸との完全エステル化合物、部分エステル化合物、アミド化物又は部分アミド化物などが挙げられる。
【００９２】
ここで用いる前記芳香族（ポリ）ヒドロキシ化合物は、例えば、２，３，４−トリヒドロキシベンゾフェノン、２，４，４’−トリヒドロキシベンゾフェノン、２，４，６−トリヒドロキシベンゾフェノン、２，３，６−トリヒドロキシベンゾフェノン、２，３，４−トリヒドロキシ−２’−メチルベンゾフェノン、２，３，４，４’−テトラヒドロキシベンゾフェノン、２，２’，４，４’−テトラヒドロキシベンゾフェノン、２，３’，４，４’，６−ペンタヒドロキシベンゾフェノン、２，２’，３，４，４’−ペンタヒドロキシベンゾフェノン、２，２’，３，４，５−ペンタヒドロキシベンゾフェノン、２，３’，４，４’，５’，６−ヘキサヒドロキシベンゾフェノン、２，３，３’，４，４’，５’−ヘキサヒドロキシベンゾフェノン等のポリヒドロキシベンゾフェノン化合物；
【００９３】
ビス（２，４−ジヒドロキシフェニル）メタン、ビス（２，３，４−トリヒドロキシフェニル）メタン、２−（４−ヒドロキシフェニル）−２−（４’−ヒドロキシフェニル）プロパン、２−（２，４−ジヒドロキシフェニル）−２−（２’，４’−ジヒドロキシフェニル）プロパン、２−（２，３，４−トリヒドロキシフェニル）−２−（２’，３’，４’−トリヒドロキシフェニル）プロパン、４，４’−｛１−［４−〔２−（４−ヒドロキシフェニル）−２−プロピル〕フェニル］エチリデン｝ビスフェノール，３，３’−ジメチル−｛１−［４−〔２−（３−メチル−４−ヒドロキシフェニル）−２−プロピル〕フェニル］エチリデン｝ビスフェノール等のビス［（ポリ）ヒドロキシフェニル］アルカン化合物；
【００９４】
トリス（４−ヒドロキシフェニル）メタン、ビス（４−ヒドロキシ−３、５−ジメチルフェニル）−４−ヒドロキシフェニルメタン、ビス（４−ヒドロキシ−２，５−ジメチルフェニル）−４−ヒドロキシフェニルメタン、ビス（４−ヒドロキシ−３，５−ジメチルフェニル）−２−ヒドロキシフェニルメタン、ビス（４−ヒドロキシ−２，５−ジメチルフェニル）−２−ヒドロキシフェニルメタン、ビス（４−ヒドロキシ−２，５−ジメチルフェニル）−３，４−ジヒドロキシフェニルメタン、ビス（４−ヒドロキシ−３，５−ジメチルフェニル）−３，４−ジヒドロキシフェニルメタン等のトリス（ヒドロキシフェニル）メタン化合物又はそのメチル置換体；
【００９５】
ビス（３−シクロヘキシル−４−ヒドロキシフェニル）−３−ヒドロキシフェニルメタン，ビス（３−シクロヘキシル−４−ヒドロキシフェニル）−２−ヒドロキシフェニルメタン，ビス（３−シクロヘキシル−４−ヒドロキシフェニル）−４−ヒドロキシフェニルメタン，ビス（５−シクロヘキシル−４−ヒドロキシ−２−メチルフェニル）−２−ヒドロキシフェニルメタン，ビス（５−シクロヘキシル−４−ヒドロキシ−２−メチルフェニル）−３−ヒドロキシフェニルメタン、ビス（５−シクロヘキシル−４−ヒドロキシ−２−メチルフェニル）−４−ヒドロキシフェニルメタン、ビス（３−シクロヘキシル−２−ヒドロキシフェニル）−３−ヒドロキシフェニルメタン、ビス（５−シクロヘキシル−４−ヒドロキシ−３−メチルフェニル）−４−ヒドロキシフェニルメタン、ビス（５−シクロヘキシル−４−ヒドロキシ−３−メチルフェニル）−３−ヒドロキシフェニルメタン、ビス（５−シクロヘキシル−４−ヒドロキシ−３−メチルフェニル）−２−ヒドロキシフェニルメタン、ビス（３−シクロヘキシル−２−ヒドロキシフェニル）−４−ヒドロキシフェニルメタン、ビス（３−シクロヘキシル−２−ヒドロキシフェニル）−２−ヒドロキシフェニルメタン、ビス（５−シクロヘキシル−２−ヒドロキシ−４−メチルフェニル）−２−ヒドロキシフェニルメタン、ビス（５−シクロヘキシル−２−ヒドロキシ−４−メチルフェニル）−４−ヒドロキシフェニルメタンなどの、ビス（シクロヘキシルヒドロキシフェニル）（ヒドロキシフェニル）メタン化合物又はそのメチル置換体等が挙げられる。これらの感光剤はそれぞれ単独で用いても良いし、２種類以上を併用しても良い。
【００９６】
本発明の感光性組成物における前記感光剤の配合量は、光感度に優れる感光性組成物となることから、感光性組成物の樹脂固形分の合計１００質量部に対し、５〜５０質量部となる割合であることが好ましい。
【００９７】
本発明の感光性組成物は、レジスト用途に用いた場合の製膜性やパターンの密着性の向上、現像欠陥を低減するなどの目的で界面活性剤を含有していても良い。ここで用いる界面活性剤は、例えば、ポリオキシエチレンラウリルエーテル、ポリオキシエチレンステアリルエーテル、ポリオキシエチレンセチルエーテル、ポリオキシエチレンオレイルエーテル等のポリオキシエチレンアルキルエーテル化合物、ポリオキシエチレンオクチルフェノールエーテル、ポリオキシエチレンノニルフェノールエーテル等のポリオキシエチレンアルキルアリルエーテル化合物、ポリオキシエチレン・ポリオキシプロピレンブロックコポリマー、ソルビタンモノラウレート、ソルビタンモノパルミテート、ソルビタンモノステアレート、ソルビタンモノオレエート、ソルビタントリオレエート、ソルビタントリステアレート等のソルビタン脂肪酸エステル化合物、ポリオキシエチレンソルビタンモノラウレート、ポリオキシエチレンソルビタンモノパルミテ−ト、ポリオキシエチレンソルビタンモノステアレート、ポリオキシエチレンソルビタントリオレエート、ポリオキシエチレンソルビタントリステアレート等のポリオキシエチレンソルビタン脂肪酸エステル化合物等のノニオン系界面活性剤；フルオロ脂肪族基を有する重合性単量体と［ポリ（オキシアルキレン）］（メタ）アクリレートとの共重合体など分子構造中にフッ素原子を有するフッ素系界面活性剤；分子構造中にシリコーン構造部位を有するシリコーン系界面活性剤等が挙げられる。これらはそれぞれ単独で用いても良いし、２種類以上を併用しても良い。
【００９８】
これらの界面活性剤の配合量は、本発明の感光性組成物中の樹脂固形分の合計１００質量部に対し０．００１〜２質量部の範囲で用いることが好ましい。
【００９９】
本発明の感光性組成物をフォトレジスト用途に用いる場合には、本発明のノボラック型フェノール性水酸基含有樹脂、感光剤の他、更に必要に応じてその他のフェノール樹脂（Ｘ）や界面活性剤、染料、充填材、架橋剤、溶解促進剤など各種の添加剤を加え、有機溶剤に溶解することによりレジスト用組成物とすることができる。これをそのままポジ型レジスト溶液と用いても良いし、或いは、該レジスト用組成物をフィルム状に塗布して脱溶剤させたものをポジ型レジストフィルムとして用いても良い。レジストフィルムとして用いる際の支持フィルムは、ポリエチレン、ポリプロピレン、ポリカーボネート、ポリエチレンテレフタレート等の合成樹脂フィルムが挙げられ、単層フィルムでも複数の積層フィルムでも良い。また、該支持フィルムの表面はコロナ処理されたものや剥離剤が塗布されたものでも良い。
【０１００】
本発明のレジスト用組成物に用いる有機溶剤は特に限定されないが、例えば、エチレングリコールモノメチルエーテル、エチレングリコールモノエチルエーテル、エチレングリコールモノプロピルエーテル、エチレングリコールモノブチルエーテルプロピレングリコールモノメチルエーテル等のアルキレングリコールモノアルキルエーテル；ジエチレングリコールジメチルエーテル、ジエチレングリコールジエチルエーテル、ジエチレングリコールジプロピルエーテル、ジエチレングリコールジブチルエーテル等のジアルキレングリコールジアルキルエーテル；エチレングリコールモノメチルエーテルアセテート、エチレングリコールモノエチルエーテルアセテート、プロピレングリコールモノメチルエーテルアセテート等のアルキレングリコールアルキルエーテルアセテート；アセトン、メチルエチルケトン、シクロヘキサノン、メチルアミルケトン等のケトン化合物；ジオキサン等の環式エーテル；２−ヒドロキシプロピオン酸メチル、２−ヒドロキシプロピオン酸エチル、２−ヒドロキシ−２−メチルプロピオン酸エチル、エトキシ酢酸エチル、オキシ酢酸エチル、２−ヒドロキシ−３−メチルブタン酸メチル、３−メトキシブチルアセテート、３−メチル−３−メトキシブチルアセテート、蟻酸エチル、酢酸エチル、酢酸ブチル、アセト酢酸メチル、アセト酢酸エチル等のエステル化合物が挙げられる、これらはそれぞれ単独でも地いても良いし、２種類以上を併用しても良い。
【０１０１】
本発明のレジスト用組成物は上記各成分を配合し、攪拌機等を用いて混合することにより調製できる。また、フォトレジスト用樹脂組成物が充填材や顔料を含有する場合には、ディゾルバー、ホモジナイザー、３本ロールミル等の分散装置を用いて分散或いは混合して調製することが出来る。
【０１０２】
本発明のレジスト用組成物を用いたフォトリソグラフィーの方法は、例えば、シリコン基板フォトリソグラフィーを行う対象物上にレジスト用組成物を塗布し、６０〜１５０℃の温度条件でプリベークする。このときの塗布方法は、スピンコート、ロールコート、フローコート、ディップコート、スプレーコート、ドクターブレードコート等の何れの方法でも良い。次にレジストパターンの作成であるが、本発明のレジスト用組成物はポジ型であることから、目的とするレジストパターンを所定のマスクを通じて露光し、露光した箇所をアルカリ現像液にて溶解することにより、レジストパターンを形成する。本発明のレジスト用組成物は、露光部のアルカリ溶解性と、非露光部の耐アルカリ溶解性とが共に高いことから、解像度に優れるレジストパターンの形成が可能となる。
【０１０３】
本発明の硬化性組成物は、前記本発明のノボラック型フェノール性水酸基含有樹脂と、硬化剤とを必須の成分として含有する。本発明の硬化性組成物は、前記本発明のフェノール性水酸基含有樹脂以外に、その他の樹脂（Ｙ）を併用しても良い。ここで用いるその他の樹脂（Ｙ）は、例えば、各種のノボラック樹脂、ジシクロペンタジエン等の脂環式ジエン化合物とフェノール化合物との付加重合樹脂、フェノール性水酸基含有化合物とアルコキシ基含有芳香族化合物との変性ノボラック樹脂、フェノールアラルキル樹脂（ザイロック樹脂）、ナフトールアラルキル樹脂、トリメチロールメタン樹脂、テトラフェニロールエタン樹脂、ビフェニル変性フェノール樹脂、ビフェニル変性ナフトール樹脂、アミノトリアジン変性フェノール樹脂、及び各種のビニル重合体等が挙げられる。
【０１０４】
前記各種のノボラック樹脂は、より具体的には、フェノールェノール、クレゾールやキシレノール等のアルキルフェノール、フェニルフェノール、レゾルシノール、ビフェニル、ビスフェノールＡやビスフェノールＦ等のビスフェノール、ナフトール、ジヒドロキシナフタレン等のフェノール性水酸基含有化合物と、アルデヒド化合物とを酸触媒条件下で反応させて得られる重合体が挙げられる。
【０１０５】
前記各種のビニル重合体は、ポリヒドロキシスチレン、ポリスチレン、ポリビニルナフタレン、ポリビニルアントラセン、ポリビニルカルバゾール、ポリインデン、ポリアセナフチレン、ポリノルボルネン、ポリシクロデセン、ポリテトラシクロドデセン、ポリノルトリシクレン、ポリ（メタ）アクリレート等のビニル化合物の単独重合体或いはこれらの共重合体が挙げられる。
【０１０６】
これらその他の樹脂を用いる場合、本発明のノボラック型フェノール性水酸基含有樹脂とその他の樹脂（Ｙ）との配合割合は、用途に応じて任意に設定することが出来るが、本発明が奏するドライエッチング耐性と耐熱分解性とに優れる効果がより顕著に発現することから、本発明のノボラック型フェノール性水酸基含有樹脂１００質量部に対し、その他の樹脂（Ｙ）が０．５〜１００質量部となる割合であることが好ましい。
【０１０７】
本発明で用いる前記硬化剤は、例えば、メチロール基、アルコキシメチル基、アシロキシメチル基から選ばれる少なくとも一つの基で置換されたメラミン化合物、グアナミン化合物、グリコールウリル化合物、ウレア化合物、レゾール樹脂、エポキシ化合物、イソシアネート化合物、アジド化合物、アルケニルエーテル基等の２重結合を含む化合物、酸無水物、オキサゾリン化合物等が挙げられる。
【０１０８】
前記メラミン化合物は、例えば、ヘキサメチロールメラミン、ヘキサメトキシメチルメラミン、ヘキサメチロールメラミンの１〜６個のメチロール基がメトキシメチル化した化合物、ヘキサメトキシエチルメラミン、ヘキサアシロキシメチルメラミン、ヘキサメチロールメラミンのメチロール基の１〜６個がアシロキシメチル化した化合物等が挙げられる。  
【０１０９】
前記グアナミン化合物は、例えば、テトラメチロールグアナミン、テトラメトキシメチルグアナミン、テトラメトキシメチルベンゾグアナミン、テトラメチロールグアナミンの１〜４個のメチロール基がメトキシメチル化した化合物、テトラメトキシエチルグアナミン、テトラアシロキシグアナミン、テトラメチロールグアナミンの１〜４個のメチロール基がアシロキシメチル化した化合物等が挙げられる。
【０１１０】
前記グリコールウリル化合物は、例えば、１，３，４，６−テトラキス（メトキシメチル）グリコールウリル、１，３，４，６−テトラキス（ブトキシメチル）グリコールウリル、１，３，４，６−テトラキス（ヒドロキシメチル）グリコールウリル等が挙げられる。
【０１１１】
前記ウレア化合物は、例えば、１，３−ビス（ヒドロキシメチル）尿素、１，１，３，３−テトラキス（ブトキシメチル）尿素及び１，１，３，３−テトラキス（メトキシメチル）尿素等が挙げられる。
【０１１２】
前記レゾール樹脂は、例えば、フェノール、クレゾールやキシレノール等のアルキルフェノール、フェニルフェノール、レゾルシノール、ビフェニル、ビスフェノールＡやビスフェノールＦ等のビスフェノール、ナフトール、ジヒドロキシナフタレン等のフェノール性水酸基含有化合物と、アルデヒド化合物とをアルカリ性触媒条件下で反応させて得られる重合体が挙げられる。
【０１１３】
前記エポキシ化合物は、例えば、ジグリシジルオキシナフタレン、フェノールノボラック型エポキシ樹脂、クレゾールノボラック型エポキシ樹脂、ナフトールノボラック型エポキシ樹脂、ナフトール−フェノール共縮ノボラック型エポキシ樹脂、ナフトール−クレゾール共縮ノボラック型エポキシ樹脂、フェノールアラルキル型エポキシ樹脂、ナフトールアラルキル型エポキシ樹脂、１，１−ビス（２，７−ジグリシジルオキシ−１−ナフチル）アルカン、ナフチレンエーテル型エポキシ樹脂、トリフェニルメタン型エポキシ樹脂、ジシクロペンタジエン−フェノール付加反応型エポキシ樹脂、リン原子含有エポキシ樹脂、フェノール性水酸基含有化合物とアルコキシ基含有芳香族化合物との共縮合物のポリグリシジルエーテル等が挙げられる。
【０１１４】
前記イソシアネート化合物は、例えば、トリレンジイソシアネート、ジフェニルメタンジイソシアネート、ヘキサメチレンジイソシアネート、シクロヘキサンジイソシアネート等が挙げられる。
【０１１５】
前記アジド化合物は、例えば、１，１’−ビフェニル−４，４’−ビスアジド、４，４’−メチリデンビスアジド、４，４’−オキシビスアジド等が挙げられる。 
【０１１６】
前記アルケニルエーテル基等の２重結合を含む化合物は、例えば、エチレングリコールジビニルエーテル、トリエチレングリコールジビニルエーテル、１，２−プロパンジオールジビニルエーテル、１，４−ブタンジオールジビニルエーテル、テトラメチレングリコールジビニルエーテル、ネオペンチルグリコールジビニルエーテル、トリメチロールプロパントリビニルエーテル、ヘキサンジオールジビニルエーテル、１，４−シクロヘキサンジオールジビニルエーテル、ペンタエリスリトールトリビニルエーテル、ペンタエリスリトールテトラビニルエーテル、ソルビトールテトラビニルエーテル、ソルビトールペンタビニルエーテル、トリメチロールプロパントリビニルエーテル等が挙げられる。
【０１１７】
前記酸無水物は例えば、無水フタル酸、無水トリメリット酸、無水ピロメリット酸、３，３’，４，４’−ベンゾフェノンテトラカルボン酸二無水物、ビフェニルテトラカルボン酸二無水物、４，４’−（イソプロピリデン）ジフタル酸無水物、４，４’−（ヘキサフルオロイソプロピリデン）ジフタル酸無水物等の芳香族酸無水物；無水テトラヒドロフタル酸、無水メチルテトラヒドロフタル酸、無水ヘキサヒドロフタル酸、無水メチルヘキサヒドロフタル酸、無水エンドメチレンテトラヒドロフタル酸無水ドデセニルコハク酸、無水トリアルキルテトラヒドロフタル酸等の脂環式カルボン酸無水物等が挙げられる。 
【０１１８】
これらの中でも、硬化性や硬化物における耐熱性に優れる硬化性組成物となることから、グリコールウリル化合物、ウレア化合物、レゾール樹脂が好ましく、グリコールウリル化合物が特に好ましい。
【０１１９】
本発明の硬化性組成物における前記硬化剤の配合量は、硬化性に優れる組成物となることから、本発明のノボラック型フェノール性水酸基含有樹脂とその他の樹脂（Ｙ）との合計１００質量部に対し、０．５〜５０質量部となる割合であることが好ましい。
【０１２０】
本発明の硬化性組成物をレジスト下層膜（ＢＡＲＣ膜）用途に用いる場合には、本発明のノボラック型フェノール性水酸基含有樹脂、硬化剤の他、更に必要に応じてその他の樹脂（Ｙ）、界面活性剤や染料、充填材、架橋剤、溶解促進剤など各種の添加剤を加え、有機溶剤に溶解することによりレジスト下層膜用組成物とすることができる。
【０１２１】
レジスト下層膜用組成物に用いる有機溶剤は、特に限定されないが、例えば、エチレングリコールモノメチルエーテル、エチレングリコールモノエチルエーテル、エチレングリコールモノプロピルエーテル、エチレングリコールモノブチルエーテルプロピレングリコールモノメチルエーテル等のアルキレングリコールモノアルキルエーテル；ジエチレングリコールジメチルエーテル、ジエチレングリコールジエチルエーテル、ジエチレングリコールジプロピルエーテル、ジエチレングリコールジブチルエーテル等のジアルキレングリコールジアルキルエーテル；エチレングリコールモノメチルエーテルアセテート、エチレングリコールモノエチルエーテルアセテート、プロピレングリコールモノメチルエーテルアセテート等のアルキレングリコールアルキルエーテルアセテート；アセトン、メチルエチルケトン、シクロヘキサノン、メチルアミルケトン等のケトン化合物；ジオキサン等の環式エーテル；２−ヒドロキシプロピオン酸メチル、２−ヒドロキシプロピオン酸エチル、２−ヒドロキシ−２−メチルプロピオン酸エチル、エトキシ酢酸エチル、オキシ酢酸エチル、２−ヒドロキシ−３−メチルブタン酸メチル、３−メトキシブチルアセテート、３−メチル−３−メトキシブチルアセテート、蟻酸エチル、酢酸エチル、酢酸ブチル、アセト酢酸メチル、アセト酢酸エチル等のエステル化合物が挙げられる、これらはそれぞれ単独でも地いても良いし、２種類以上を併用しても良い。
【０１２２】
前記レジスト下層膜用組成物は上記各成分を配合し、攪拌機等を用いて混合することにより調製できる。また、レジスト下層膜用組成物が充填材や顔料を含有する場合には、ディゾルバー、ホモジナイザー、３本ロールミル等の分散装置を用いて分散或いは混合して調製することが出来る。
【０１２３】
前記レジスト下層膜用組成物からレジスト下層膜を作成するには、例えば、前記レジスト下層膜用組成物を、シリコン基板などフォトリソグラフィーを行う対象物上に塗布し、１００〜２００℃の温度条件下で乾燥させた後、更に２５０〜４００℃の温度条件下で加熱硬化させるなどの方法によりレジスト下層膜を形成する。次いで、この下層膜上で通常のフォトリソグラフィー操作を行ってレジストパターンを形成し、ハロゲン系プラズマガス等でドライエッチング処理することにより、多層レジスト法によるレジストパターンを形成することが出来る。
【０１２４】
本発明の硬化性組成物をレジスト永久膜用途に用いる場合には、本発明のノボラック型フェノール性水酸基含有樹脂、硬化剤の他、更に必要に応じてその他の樹脂（Ｙ）、界面活性剤や染料、充填材、架橋剤、溶解促進剤など各種の添加剤を加え、有機溶剤に溶解することによりレジスト永久膜用組成物とすることができる。ここで用いる有機溶剤は、レジスト下層膜用組成物で用いる有機溶剤と同様のものが挙げられる。
【０１２５】
前記レジスト永久膜用組成物を用いたフォトリソグラフィーの方法は、例えば、有機溶剤に樹脂成分及び添加剤成分を溶解・分散させ、シリコン基板フォトリソグラフィーを行う対象物上に塗布し、６０〜１５０℃の温度条件でプリベークする。このときの塗布方法は、スピンコート、ロールコート、フローコート、ディップコート、スプレーコート、ドクターブレードコート等の何れの方法でもよい。次にレジストパターンの作成であるが、当該レジスト永久膜用組成物がポジ型の場合には、目的とするレジストパターンを所定のマスクを通じて露光し、露光した箇所をアルカリ現像液にて溶解することにより、レジストパターンを形成する。
【０１２６】
前記レジスト永久膜用組成物からなる永久膜は、例えば、半導体デバイス関係ではソルダーレジスト、パッケージ材、アンダーフィル材、回路素子等のパッケージ接着層や集積回路素子と回路基板の接着層、ＬＣＤ、ＯＥＬＤに代表される薄型ディスプレイ関係では薄膜トランジスタ保護膜、液晶カラーフィルター保護膜、ブラックマトリックス、スペーサーなどに好適に用いることができる。
【実施例】
【０１２７】
以下に具体的な例を挙げて、本発明をさらに詳しく説明する。なお、合成した樹脂の数平均分子量（Ｍｎ）、重量平均分子量（Ｍｗ）、及び多分散度（Ｍｗ／Ｍｎ）は、下記のＧＰＣの測定条件で測定したものである。
［ＧＰＣの測定条件］
測定装置：東ソー株式会社製「ＨＬＣ−８２２０  ＧＰＣ」
カラム：昭和電工株式会社製「Ｓｈｏｄｅｘ  ＫＦ８０２」（８．０ｍｍФ×３００ｍｍ）＋昭和電工株式会社製「Ｓｈｏｄｅｘ  ＫＦ８０２」（８．０ｍｍФ×３００ｍｍ）
＋昭和電工株式会社製「Ｓｈｏｄｅｘ  ＫＦ８０３」（８．０ｍｍФ×３００ｍｍ）＋昭和電工株式会社製「Ｓｈｏｄｅｘ  ＫＦ８０４」（８．０ｍｍФ×３００ｍｍ）
カラム温度：４０℃
検出器： ＲＩ（示差屈折計）
データ処理：東ソー株式会社製「ＧＰＣ−８０２０モデルＩＩバージョン４．３０」
展開溶媒：テトラヒドロフラン
流速：１．０ｍＬ／分
試料：樹脂固形分換算で０．５質量％のテトラヒドロフラン溶液をマイクロフィルターでろ過したもの
注入量：０．１ｍＬ
標準試料：下記単分散ポリスチレン
（標準試料：単分散ポリスチレン）
東ソー株式会社製「Ａ−５００」
東ソー株式会社製「Ａ−２５００」
東ソー株式会社製「Ａ−５０００」
東ソー株式会社製「Ｆ−１」
東ソー株式会社製「Ｆ−２」
東ソー株式会社製「Ｆ−４」
東ソー株式会社製「Ｆ−１０」
東ソー株式会社製「Ｆ−２０」【０１２８】
また、１３Ｃ−ＮＭＲスペクトルの測定は、日本電子（株）製「ＡＬ−４００」を用い、試料のＤＭＳＯ−ｄ６溶液を分析して構造解析を行った。以下に、１３Ｃ−ＮＭＲスペクトルの測定条件を示す。
［１３Ｃ−ＮＭＲスペクトル測定条件］
測定モード：ＳＧＮＮＥ（ＮＯＥ消去の１Ｈ完全デカップリング法）
パルス角度：４５℃パルス
試料濃度：３０ｗｔ％
積算回数：1００００回【０１２９】
製造例１  フェノール性水酸基含有化合物（Ａ−１）の製造
冷却管を設置した２０００ｍｌの４口フラスコに、２，５−キシレノール２９３．２ｇ（２．４ｍｏｌ）、４−ヒドロキシベンズアルデヒド１２２ｇ（１ｍｏｌ）を仕込み、２−エトキシエタノール５００ｍｌに溶解させた。氷浴中で冷却しながら硫酸１０ｍｌを添加した後、マントルヒーターで１００℃まで加熱し、２時間攪拌しながら反応させた。反応後、得られた溶液に水を加えて粗成生物を再沈殿させた。得られた粗生成物をアセトンに再溶解し、さらに水で再沈殿させた後、沈殿物を濾別して真空乾燥を行い、白色結晶のフェノール性水酸基含有化合物（Ａ−１）２１３ｇを得た。１３Ｃ−ＮＭＲにて下記構造式で表される化合物の生成を確認した。また、ＧＰＣチャート図から算出される純度は９８．２％であった。フェノール性水酸基含有化合物（Ａ−１）のＧＰＣチャートを図１に、１３Ｃ−ＮＭＲチャートを図２に示す。【０１３０】
【化２０】
2016185865.tif 000022
【０１３１】
実施例１  ノボラック型フェノール性水酸基含有樹脂（１）の製造
冷却管を設置した３００ｍｌの４口フラスコに前記フェノール性水酸基含有化合物（Ａ−１）３４．８ｇ（０．１ｍｏｌ）、３−ペンタデシルフェノール１．５ｇ（０．００５ｍｏｌ）を仕込んだ後、２−エトキシエタノール１５ｍｌ、酢酸１５ｍｌに溶解させた。氷浴中で冷却しながら硫酸１０ｍｌを添加した後、９２％パラホルムアルデヒド３．３ｇ（０．１ｍｏｌ）を仕込んだ。オイルバスで８０℃まで昇温し、１０時間加熱、攪拌を継続し反応させた。反応後、得られた溶液に水を加えて粗生成物を再沈殿させた。得られた粗生成物をアセトンに再溶解し、さらに水で再沈殿させた後、沈殿物を濾別して真空乾燥し、赤色粉末のノボラック型フェノール性水酸基含有樹脂（１）３３．６ｇを得た。ノボラック型フェノール性水酸基含有樹脂（１）のＧＰＣチャートを図３に示す。ノボラック型フェノール性水酸基含有樹脂（１）の数平均分子量（Ｍｎ）は２，９０９、重量平均分子量（Ｍｗ）は１４，４２６、多分散度（Ｍｗ／Ｍｎ）は４．９６であった。【０１３２】
実施例２  ノボラック型フェノール性水酸基含有樹脂（２）の製造
冷却管を設置した３００ｍｌの４口フラスコに前記フェノール性水酸基含有化合物（Ａ−１）３４．８ｇ（０．１ｍｏｌ）、３−ペンタデシルフェノール６．１ｇ（０．０２ｍｏｌ）を仕込んだ後、２−エトキシエタノール１５ｍｌ、酢酸１５ｍｌに溶解させた。氷浴中で冷却しながら硫酸１０ｍｌを添加した後、９２％パラホルムアルデヒド３．３ｇ（０．１ｍｏｌ）を仕込んだ。オイルバスで８０℃まで昇温し、１０時間加熱、攪拌を継続し反応させた。反応後、得られた溶液に水を加えて粗生成物を再沈殿させた。得られた粗生成物をアセトンに再溶解し、さらに水で再沈殿させた後、沈殿物を濾別して真空乾燥し、赤色粉末のノボラック型フェノール性水酸基含有樹脂（２）３７．３ｇを得た。ノボラック型フェノール性水酸基含有樹脂（２）のＧＰＣチャートを図４示す。ノボラック型フェノール性水酸基含有樹脂（２）の数平均分子量（Ｍｎ）は３，２００、重量平均分子量（Ｍｗ）は２４，１８８、多分散度（Ｍｗ／Ｍｎ）は７．５６であった。【０１３３】
実施例３  ノボラック型フェノール性水酸基含有樹脂（３）の製造
冷却管を設置した３００ｍｌの４口フラスコに前記フェノール性水酸基含有化合物（Ａ−１）３４．８ｇ（０．１ｍｏｌ）、４−ノニルフェノール２．２ｇ（０．０１ｍｏｌ）を仕込んだ後、２−エトキシエタノール１５ｍｌ、酢酸１５ｍｌに溶解させた。氷浴中で冷却しながら硫酸１０ｍｌを添加した後、９２％パラホルムアルデヒド３．３ｇ（０．１ｍｏｌ）を仕込んだ。オイルバスで８０℃まで昇温し、１０時間加熱、攪拌を継続し反応させた。反応後、得られた溶液に水を加えて粗生成物を再沈殿させた。得られた粗生成物をアセトンに再溶解し、さらに水で再沈させた後、沈殿物を濾別して真空乾燥し、赤色粉末のノボラック型フェノール性水酸基含有樹脂（３）３５．１ｇを得た。ノボラック型フェノール性水酸基含有樹脂（３）のＧＰＣチャートを図５に示す。ノボラック型フェノール性水酸基含有樹脂（３）の数平均分子量（Ｍｎ）は３，２２１、重量平均分子量（Ｍｗ）は１８，７７８、多分散度（Ｍｗ／Ｍｎ）は５．８３であった【０１３４】
比較製造例１  ノボラック型フェノール性水酸基含有樹脂（１’）の製造
冷却管を設置した３００ｍｌの４口フラスコにメタクレゾール１３．０ｇ（０．１２ｍｏｌ）、パラクレゾール８．６ｇ（０．０８ｍｏｌ）、３−ペンタデシルフェノール６．１ｇ（０．０２ｍｏｌ）を仕込んだ後、２−エトキシエタノール１５ｍｌ、酢酸１５ｍｌに溶解させた。氷浴中で冷却しながら硫酸１０ｍｌを添加した後、９２％パラホルムアルデヒド６．５ｇ（０．２ｍｏｌ）を仕込んだ。オイルバスで８０℃まで昇温し、１０時間加熱、攪拌を継続し反応させた。反応後、得られた溶液に水を加えて粗生成物を再沈殿させた。得られた粗生成物をアセトンに再溶解し、さらに水で再沈殿させた後、沈殿物を濾別して真空乾燥し、黄色粉末のノボラック型フェノール性水酸基含有樹脂（１’）２４．６ｇを得た。ノボラック型フェノール性水酸基含有樹脂（１’）のＧＰＣチャートを図６に示す。ノボラック型フェノール性水酸基含有樹脂（１’）の数平均分子量（Ｍｎ）は１，７９２、重量平均分子量（Ｍｗ）は１１，７０１、多分散度（Ｍｗ／Ｍｎ）は６．５３であった【０１３５】
比較製造例２  ノボラック型フェノール性水酸基含有樹脂（２’）の製造
攪拌機、温度計を備えた２Ｌの４つ口フラスコに、ｍ−クレゾール６４８ｇ（６ｍｏｌ）、ｐ−クレゾール４３２ｇ（４ｍｏｌ）、シュウ酸２．５ｇ（０．２ｍｏｌ）、４２％ホルムアルデヒド４９２ｇを仕込み、１００℃まで昇温、反応させた。常圧で２００℃まで加熱して脱水及び蒸留し、更に２３０℃で６時間減圧蒸留を行い、淡黄色固形のノボラック型フェノール性水酸基含有樹脂（２’）７３６ｇを得た。ノボラック型フェノール性水酸基含有樹脂（２’）の数平均分子量（Ｍｎ）は１，４５０、重量平均分子量（Ｍｗ）は１０，３１６、多分散度（Ｍｗ／Ｍｎ）は７．１２であった。【０１３６】
実施例４〜６及び比較例１、２
実施例１〜３、比較製造例１、２で得たノボラック型フェノール性水酸基含有樹脂について、下記の要領で評価した。結果を表１に示す。【０１３７】
感光性組成物の調製
前記ノボラック型フェノール性水酸基含有樹脂２８質量部をプロピレングリコールモノメチルエーテルアセテート６０質量部に溶解させ、この溶液に感光剤１２質量部を加えて溶解させた。これを０．２μｍのメンブランフィルターで濾過し、感光性組成物を得た。
感光剤は東洋合成工業株式会社製「Ｐ−２００」（４，４’−［１−［４−［１−（４−ヒドロキシフェニル）−１メチルエチル］フェニル］エチリデン］ビスフェノール１モルと１，２−ナフトキノン−２−ジアジド−５−スルホニルクロリド２モルとの縮合物）を用いた。【０１３８】
耐熱性試験用組成物の調製
前記ノボラック型フェノール性水酸基含有樹脂２８質量部をプロピレングリコールモノメチルエーテルアセテート６０質量部に溶解させ、これを０．２μｍのメンブランフィルターで濾過し、耐熱性試験用組成物を得た。【０１３９】
アルカリ現像性［ＡＤＲ（Å／ｓ）］の評価
先で得た感光性組成物を５インチシリコンウェハー上に約１μｍの厚さになるようにスピンコーターで塗布し、１１０℃のホットプレート上で６０秒乾燥させた。このウェハーを２枚用意し、一方を「露光なしサンプル」とした。他方を「露光有サンプル」としてｇｈｉ線ランプ（ウシオ電機株式会社製「マルチライト」）を用いて１００ｍＪ／ｃｍ２のｇｈｉ線を照射したのち、１４０℃、６０秒間の条件で加熱処理を行った。
「露光なしサンプル」と「露光有サンプル」の両方をアルカリ現像液（２．３８％水酸化テトラメチルアンモニウム水溶液）に６０秒間浸漬した後、１１０℃のホットプレート上で６０秒乾燥させた。各サンプルの現像液浸漬前後の膜厚を測定し、その差分を６０で除した値をアルカリ現像性［ＡＤＲ（Å／ｓ）］とした。【０１４０】
光感度の評価
先で得た感光性組成物を５インチシリコンウェハー上に約１μｍの厚さになるようにスピンコーターで塗布し、１１０℃のホットプレート上で６０秒乾燥させた。このウェハー上にラインアンドスペースが１：１であり、ライン幅が１〜１０μmまで１μｍごとに設定されたレジストパターン対応のマスクを密着させた後、ｇｈｉ線ランプ（ウシオ電機株式会社製「マルチライト」）を用いてｇｈｉ線を照射し、１４０℃、６０秒間の条件で加熱処理を行った。次いで、アルカリ現像液（２．３８％水酸化テトラメチルアンモニウム水溶液）に６０秒間浸漬した後、１１０℃のホットプレート上で６０秒乾燥させた。
ｇｈｉ線露光量を３０ｍＪ/ｃｍ２から５ｍＪ/ｃｍ２毎に増加させた場合の、ライン幅３μmを忠実に再現することのできる露光量（Ｅｏｐ露光量）を評価した。【０１４１】
解像度の評価
先で得た感光性組成物を５インチシリコンウェハー上に約１μｍの厚さになるようにスピンコーターで塗布し、１１０℃のホットプレート上で６０秒乾燥させた。得られたウェハー上にフォトマスクを乗せ、先のアルカリ現像性評価の場合と同様の方法でｇｈｉ線２００ｍＪ/ｃｍ２を照射し、アルカリ現像操作を行った。レーザーマイクロスコープ（株式会社キーエンス製「ＶＫ−Ｘ２００」）を用いてパターン状態を確認し、Ｌ／Ｓ＝５μｍで解像できているものを○、Ｌ／Ｓ＝５μｍで解像できていないものを×として評価した。【０１４２】
耐熱性評価
先で得た耐熱性試験用組成物を５インチシリコンウェハー上に約１μｍの厚さになるようにスピンコーターで塗布し、１１０℃のホットプレート上で６０秒乾燥させた。得られたウェハーより樹脂分をかきとり、そのガラス転移温度（Ｔｇ）を測定した。ガラス転移温度（Ｔｇ）の測定は示差走査熱量計（ＤＳＣ）（株式会社ＴＡインスツルメント製「Ｑ１００」）を用いて、窒素雰囲気下、温度範囲−１００〜２５０℃、昇温温度１０℃／分の条件で行った。【０１４３】
基板追従性
先で得た感光性組成物を５インチシリコンウェハー上に約５０μｍの厚さになるようにスピンコーターで塗布し、１１０℃のホットプレート上で３００秒乾燥させた。得られたウェハーの表面をレーザーマイクロスコープ（株式会社キーエンス製「ＶＫ−Ｘ２００」）を用いて観察し、クラックが無い場合を○、クラックがある場合を×として評価した。【０１４４】
柔軟性
先で得た感光性組成物を厚さ５０μｍのポリイミドフィルム上に約５μｍの厚さになるようにスピンコーターで塗布し、１１０℃のホットプレート上で３００秒乾燥させた。得られた積層フィルムを１８０度に折り曲げて、折り曲げ箇所の状態をレーザーマイクロスコープ（株式会社キーエンス製「ＶＫ−Ｘ２００」）を用いて観察し、クラックが無い場合を○、クラックがある場合を×として評価した。【０１４５】
【表１】
2016185865.tif 000023
【０１４６】
実施例７〜９及び比較例３、４
実施例１〜３、比較製造例１、２で得たノボラック型フェノール性水酸基含有樹脂について、下記の要領で評価した。結果を表２に示す。【０１４７】
硬化性組成物の調製
前記ノボラック型フェノール性水酸基含有樹脂１６質量部、硬化剤（東京化成工業株式会社製「１，３，４，６−テトラキス（メトキシメチル）グリコールウリル」）４質量部をプロピレングリコールモノメチルエーテルアセテート３０質量部に溶解させ、これを０．２μｍのメンブランフィルターで濾過し、硬化性組成物を得た。【０１４８】
耐熱性試験用組成物の調製
前記ノボラック型フェノール性水酸基含有樹脂２８質量部をプロピレングリコールモノメチルエーテルアセテート６０質量部に溶解させ、これを０．２μｍのメンブランフィルターで濾過し、耐熱性試験用組成物を得た。【０１４９】
アルカリ現像性［ＡＤＲ（Å／ｓ）］の評価
先で得た硬化性組成物を５インチシリコンウェハー上に約１μｍの厚さになるようにスピンコーターで塗布し、１１０℃のホットプレート上で６０秒乾燥させた。このウェハーを２枚用意し、一方を「未硬化サンプル」とした。他方を「硬化サンプル」として１６０℃、６０秒間の条件で加熱処理を行った。
「未硬化サンプル」と「硬化サンプル」の両方をアルカリ現像液（２．３８％水酸化テトラメチルアンモニウム水溶液）に６０秒間浸漬した後、１１０℃のホットプレート上で６０秒乾燥させた。各サンプルの現像液浸漬前後の膜厚を測定し、その差分を６０で除した値をアルカリ現像性［ＡＤＲ（Å／ｓ）］とした。【０１５０】
耐熱性評価
先で得た硬化性組成物を５インチシリコンウェハー上に約１μｍの厚さになるようにスピンコーターで塗布し、１１０℃のホットプレート上で６０秒乾燥させた後、１６０℃、６０秒間の条件で加熱処理を行った。得られたウェハーより樹脂分をかきとり、そのガラス転移温度（Ｔｇ）を測定した。ガラス転移温度（Ｔｇ）の測定は示差走査熱量計（ＤＳＣ）（株式会社ＴＡインスツルメント製「Ｑ１００」）を用いて、窒素雰囲気下、温度範囲−１００〜２５０℃、昇温温度１０℃／分の条件で行った。【０１５１】
基板追従性
先で得た硬化性組成物を５インチシリコンウェハー上に約５０μｍの厚さになるようにスピンコーターで塗布し、１１０℃のホットプレート上で３００秒乾燥させた。得られたウェハーの表面をレーザーマイクロスコープ（株式会社キーエンス製「ＶＫ−Ｘ２００」）を用いて観察し、クラックが無い場合を○、クラックがある場合を×として評価した。【０１５２】
【表２】
2016185865.tif 000024
【図１】
2016185865.tif 000034
【図２】
2016185865.tif 000035
【図３】
2016185865.tif 000036
【図４】
2016185865.tif 000037
【図５】
2016185865.tif 000038
【図６】
2016185865.tif 000039
【図７】
2016185865.tif 000040
【手続補正書】
【提出日】平成28年9月29日(2016.9.29)
【手続補正１】
【補正対象書類名】特許請求の範囲
【補正対象項目名】全文
【補正方法】変更
【補正の内容】
【特許請求の範囲】
【請求項１】
下記構造式（１）
【化１】
2016185865.tif 000041
［式中、Ａｒは下記構造式（Ａｒ−１）又は（Ａｒ−２）
【化２】
2016185865.tif 000042
（式中ｎはそれぞれ独立に０〜２の整数、ｐは０〜５の整数、ｑは０〜７の整数であり、Ｒ２はそれぞれ独立に水素原子、アルキル基、アルコキシ基、アリール基、アラルキル基、ハロゲン原子の何れかである。）
で表される構造部位であり、Ｒ１はそれぞれ独立に水素原子、アルキル基、アルコキシ基、アリール基、アラルキル基、ハロゲン原子の何れかであり、ｍはそれぞれ独立に０〜４の整数である。］
で表されるフェノール性水酸基含有化合物（Ａ）、下記構造式（２）
【化３】
2016185865.tif 000043
［式中Ｒ３は炭素原子数４〜２０の脂肪族炭化水素基であり、ｊは１〜３の整数である。Ｒ４はそれぞれ独立に水素原子、炭素原子数１〜３のアルキル基、アルコキシ基、アリール基、アラルキル基、ハロゲン原子の何れかであり、ｋは０〜（５−ｊ）の整数である。］
で表されるフェノール性水酸基含有化合物（Ｂ）及びアルデヒド化合物（Ｃ）を必須の反応成分とする重縮合物であることを特徴とするノボラック型フェノール性水酸基含有樹脂。
【請求項２】
前記フェノール性水酸基含有化合物（Ａ）とフェノール性水酸基含有化合物（Ｂ）とのモル比［（Ａ）：（Ｂ）］が１００：０．１〜１００：３０の範囲である請求項１記載のノボラック型フェノール性水酸基含有樹脂。
【請求項３】
下記構造式（３）
【化４】
2016185865.tif 000044
［式中、Ａｒは下記構造式（Ａｒ−３）又は（Ａｒ−４）
【化５】
2016185865.tif 000045
（式中ｎはそれぞれ独立に０〜２の整数、ｐは０〜５の整数、ｑは０〜７の整数であり、Ｒ２はそれぞれ独立に水素原子、アルキル基、アルコキシ基、アリール基、アラルキル基、ハロゲン原子、構造式（３）又は（４）で表される構造部位と＊印が付された炭素原子を介して結合する結合点の何れかである。の何れかである。）
で表される構造部位であり、Ｒ１はそれぞれ独立に水素原子、アルキル基、アルコキシ基、アリール基、アラルキル基、ハロゲン原子の何れかであり、ｍはそれぞれ独立に０〜４の整数である。Ｒ５は水素原子、アルキル基又はアリール基の何れかである。］
で表される構造部位（ａ）と、下記構造式（４）
【化６】
2016185865.tif 000046
［式中Ｒ３は炭素原子数４〜２０の脂肪族炭化水素基であり、ｊは１〜３の整数である。Ｒ４はそれぞれ独立に水素原子、炭素原子数１〜３のアルキル基、アルコキシ基、アリール基、アラルキル基、ハロゲン原子、構造式（３）又は（４）で表される構造部位と＊印が付された炭素原子を介して結合する結合点の何れかであり、ｋは０〜（５−ｊ）の整数である。Ｒ５は水素原子、アルキル基又はアリール基の何れかである。］
で表される構造部位（ｂ）とを繰り返し単位として有することを特徴とするノボラック型フェノール性水酸基含有樹脂。
【請求項４】
樹脂中に存在する前記構造部位（ａ−１）と前記構造部位（ｂ−１）とのモル比［（ａ−１）：（ｂ−１）］が１００：０．１〜１００：３０の範囲である請求項３記載のノボラック型フェノール性水酸基含有樹脂。
【請求項５】
多分散度（Ｍｗ/Ｍｎ）が３〜１０の範囲である請求項１〜４の何れか一つに記載のノボラック型フェノール性水酸基含有樹脂。
【請求項６】
重量平均分子量（Ｍｗ）が１０，０００〜３０，０００の範囲である請求項１〜４の何れか一つに記載のノボラック型フェノール性水酸基含有樹脂。
【請求項７】
前記構造式（２）又は（３）中のＲ３が炭素原子数８〜１６の脂肪族炭化水素基である請求項１〜４の何れか一つに記載のノボラック型フェノール性水酸基含有樹脂。
【請求項８】
請求項１〜４の何れか一つに記載のノボラック型フェノール性水酸基含有樹脂と感光剤とを含有する感光性組成物。
【請求項９】
請求項８記載の感光性組成物からなるレジスト膜。
【請求項１０】
請求項１〜４の何れか一つに記載のノボラック型フェノール性水酸基含有樹脂と硬化剤とを含有する硬化性組成物。
【請求項１１】
請求項１０記載の硬化性組成物を硬化させてなる硬化物。
【請求項１２】
請求項１０記載の硬化性組成物からなるレジスト下層膜。
【請求項１３】
請求項１０記載の硬化性組成物からなるレジスト永久膜。
【手続補正書】
【提出日】平成28年12月5日(2016.12.5)
【手続補正１】
【補正対象書類名】特許請求の範囲
【補正対象項目名】全文
【補正方法】変更
【補正の内容】
【特許請求の範囲】
【請求項１】
下記構造式（１）
【化１】
2016185865.tif 000047
［式中、Ａｒは下記構造式（Ａｒ−１）又は（Ａｒ−２）
【化２】
2016185865.tif 000048
（式中ｎはそれぞれ独立に０〜２の整数、ｐは０〜５の整数、ｑは０〜７の整数であり、Ｒ２はそれぞれ独立に水素原子、アルキル基、アルコキシ基、アリール基、アラルキル基、ハロゲン原子の何れかである。）
で表される構造部位であり、Ｒ１はそれぞれ独立に水素原子、アルキル基、アルコキシ基、アリール基、アラルキル基、ハロゲン原子の何れかであり、ｍはそれぞれ独立に０〜４の整数である。］
で表されるフェノール性水酸基含有化合物（Ａ）、下記構造式（２）
【化３】
2016185865.tif 000049
［式中Ｒ３は炭素原子数４〜２０の脂肪族炭化水素基であり、ｊは１〜３の整数である。Ｒ４はそれぞれ独立に水素原子、炭素原子数１〜３のアルキル基、アルコキシ基、アリール基、アラルキル基、ハロゲン原子の何れかであり、ｋは０〜（５−ｊ）の整数である。］
で表されるフェノール性水酸基含有化合物（Ｂ）及びアルデヒド化合物（Ｃ）を必須の反応成分とする重縮合物であって、前記フェノール性水酸基含有化合物（Ａ）とフェノール性水酸基含有化合物（Ｂ）とのモル比［（Ａ）：（Ｂ）］が１００：０．１〜１００：３０の範囲であることを特徴とするノボラック型フェノール性水酸基含有樹脂。
【請求項２】
下記構造式（３）
【化４】
2016185865.tif 000050
［式中、Ａｒは下記構造式（Ａｒ−３）又は（Ａｒ−４）
【化５】
2016185865.tif 000051
（式中ｎはそれぞれ独立に０〜２の整数、ｐは０〜５の整数、ｑは０〜７の整数であり、Ｒ２はそれぞれ独立に水素原子、アルキル基、アルコキシ基、アリール基、アラルキル基、ハロゲン原子、構造式（３）又は（４）で表される構造部位と＊印が付された炭素原子を介して結合する結合点の何れかである。の何れかである。）
で表される構造部位であり、Ｒ１はそれぞれ独立に水素原子、アルキル基、アルコキシ基、アリール基、アラルキル基、ハロゲン原子の何れかであり、ｍはそれぞれ独立に０〜４の整数である。Ｒ５は水素原子、アルキル基又はアリール基の何れかである。］
で表される構造部位（ａ）と、下記構造式（４）
【化６】
2016185865.tif 000052
［式中Ｒ３は炭素原子数４〜２０の脂肪族炭化水素基であり、ｊは１〜３の整数である。Ｒ４はそれぞれ独立に水素原子、炭素原子数１〜３のアルキル基、アルコキシ基、アリール基、アラルキル基、ハロゲン原子、構造式（３）又は（４）で表される構造部位と＊印が付された炭素原子を介して結合する結合点の何れかであり、ｋは０〜（５−ｊ）の整数である。Ｒ５は水素原子、アルキル基又はアリール基の何れかである。］
で表される構造部位（ｂ）とを繰り返し単位として有することを特徴とするノボラック型フェノール性水酸基含有樹脂。
【請求項３】
樹脂中に存在する前記構造部位（ａ−１）と前記構造部位（ｂ−１）とのモル比［（ａ−１）：（ｂ−１）］が１００：０．１〜１００：３０の範囲である請求項２記載のノボラック型フェノール性水酸基含有樹脂。
【請求項４】
多分散度（Ｍｗ/Ｍｎ）が３〜１０の範囲である請求項１〜３の何れか一つに記載のノボラック型フェノール性水酸基含有樹脂。
【請求項５】
重量平均分子量（Ｍｗ）が１０，０００〜３０，０００の範囲である請求項１〜３の何れか一つに記載のノボラック型フェノール性水酸基含有樹脂。
【請求項６】
前記構造式（２）又は（３）中のＲ３が炭素原子数８〜１６の脂肪族炭化水素基である請求項１〜３の何れか一つに記載のノボラック型フェノール性水酸基含有樹脂。
【請求項７】
請求項１〜３の何れか一つに記載のノボラック型フェノール性水酸基含有樹脂と感光剤とを含有する感光性組成物。
【請求項８】
請求項７記載の感光性組成物からなるレジスト膜。
【請求項９】
請求項１〜３の何れか一つに記載のノボラック型フェノール性水酸基含有樹脂と硬化剤とを含有する硬化性組成物。
【請求項１０】
請求項１０記載の硬化性組成物を硬化させてなる硬化物。
【請求項１１】
請求項９記載の硬化性組成物からなるレジスト下層膜。
【請求項１２】
請求項９記載の硬化性組成物からなるレジスト永久膜。
【手続補正書】
【提出日】平成29年2月20日(2017.2.20)
【手続補正１】
【補正対象書類名】特許請求の範囲
【補正対象項目名】全文
【補正方法】変更
【補正の内容】
【特許請求の範囲】
【請求項１】
下記構造式（１）
【化１】
2016185865.tif 000053
［式中、Ａｒは下記構造式（Ａｒ−１）又は（Ａｒ−２）
【化２】
2016185865.tif 000054
（式中ｎはそれぞれ独立に０〜２の整数、ｐは０〜５の整数、ｑは０〜７の整数であり、Ｒ２はそれぞれ独立に水素原子、アルキル基、アルコキシ基、アリール基、アラルキル基、ハロゲン原子の何れかである。）
で表される構造部位であり、Ｒ１はそれぞれ独立に水素原子、アルキル基、アルコキシ基、アリール基、アラルキル基、ハロゲン原子の何れかであり、ｍはそれぞれ独立に０〜４の整数である。］
で表されるフェノール性水酸基含有化合物（Ａ）、下記構造式（２）
【化３】
2016185865.tif 000055
［式中Ｒ３は炭素原子数４〜２０の脂肪族炭化水素基であり、ｊは１〜３の整数である。Ｒ４はそれぞれ独立に水素原子、炭素原子数１〜３のアルキル基、アルコキシ基、アリール基、アラルキル基、ハロゲン原子の何れかであり、ｋは０〜（５−ｊ）の整数である。］
で表されるフェノール性水酸基含有化合物（Ｂ）及びアルデヒド化合物（Ｃ）を必須の反応成分とする重縮合物であって、前記フェノール性水酸基含有化合物（Ａ）とフェノール性水酸基含有化合物（Ｂ）とのモル比［（Ａ）：（Ｂ）］が１００：０．１〜１００：３０の範囲であることを特徴とするノボラック型フェノール性水酸基含有樹脂。
【請求項２】
下記構造式（３）
【化４】
2016185865.tif 000056
［式中、Ａｒは下記構造式（Ａｒ−３）又は（Ａｒ−４）
【化５】
2016185865.tif 000057
（式中ｎはそれぞれ独立に０〜２の整数、ｐは０〜５の整数、ｑは０〜７の整数であり、Ｒ２はそれぞれ独立に水素原子、アルキル基、アルコキシ基、アリール基、アラルキル基、ハロゲン原子、構造式（３）又は（４）で表される構造部位と＊印が付された炭素原子を介して結合する結合点の何れかである。）
で表される構造部位であり、Ｒ１はそれぞれ独立に水素原子、アルキル基、アルコキシ基、アリール基、アラルキル基、ハロゲン原子の何れかであり、ｍはそれぞれ独立に０〜４の整数である。Ｒ５は水素原子、アルキル基又はアリール基の何れかである。］
で表される構造部位（ａ）と、下記構造式（４）
【化６】
2016185865.tif 000058
［式中Ｒ３は炭素原子数４〜２０の脂肪族炭化水素基であり、ｊは１〜３の整数である。Ｒ４はそれぞれ独立に水素原子、炭素原子数１〜３のアルキル基、アルコキシ基、アリール基、アラルキル基、ハロゲン原子、構造式（３）又は（４）で表される構造部位と＊印が付された炭素原子を介して結合する結合点の何れかであり、ｋは０〜（５−ｊ）の整数である。Ｒ５は水素原子、アルキル基又はアリール基の何れかである。］
で表される構造部位（ｂ）とを繰り返し単位として有することを特徴とするノボラック型フェノール性水酸基含有樹脂。
【請求項３】
樹脂中に存在する前記構造部位（ａ−１）と前記構造部位（ｂ−１）とのモル比［（ａ−１）：（ｂ−１）］が１００：０．１〜１００：３０の範囲である請求項２記載のノボラック型フェノール性水酸基含有樹脂。
【請求項４】
多分散度（Ｍｗ/Ｍｎ）が３〜１０の範囲である請求項１〜３の何れか一つに記載のノボラック型フェノール性水酸基含有樹脂。
【請求項５】
重量平均分子量（Ｍｗ）が１０，０００〜３０，０００の範囲である請求項１〜３の何れか一つに記載のノボラック型フェノール性水酸基含有樹脂。
【請求項６】
前記構造式（２）又は（３）中のＲ３が炭素原子数８〜１６の脂肪族炭化水素基である請求項１〜３の何れか一つに記載のノボラック型フェノール性水酸基含有樹脂。
【請求項７】
請求項１〜３の何れか一つに記載のノボラック型フェノール性水酸基含有樹脂と感光剤とを含有する感光性組成物。
【請求項８】
請求項７記載の感光性組成物からなるレジスト膜。
【請求項９】
請求項１〜３の何れか一つに記載のノボラック型フェノール性水酸基含有樹脂と硬化剤とを含有する硬化性組成物。
【請求項１０】
請求項１０記載の硬化性組成物を硬化させてなる硬化物。
【請求項１１】
請求項９記載の硬化性組成物からなるレジスト下層膜。
【請求項１２】
請求項９記載の硬化性組成物からなるレジスト永久膜。
【手続補正書】
【提出日】平成29年4月17日(2017.4.17)
【手続補正１】
【補正対象書類名】特許請求の範囲
【補正対象項目名】全文
【補正方法】変更
【補正の内容】
【特許請求の範囲】
【請求項１】
下記構造式（１）
【化１】
2016185865.tif 000059
［式中、Ａｒは下記構造式（Ａｒ−１）又は（Ａｒ−２）
【化２】
2016185865.tif 000060
（式中ｎはそれぞれ独立に０〜２の整数、ｐは０〜５の整数、ｑは０〜７の整数であり、Ｒ２はそれぞれ独立に水素原子、アルキル基、アルコキシ基、アリール基、アラルキル基、ハロゲン原子の何れかである。）
で表される構造部位であり、Ｒ１はそれぞれ独立に水素原子、アルキル基、アルコキシ基、アリール基、アラルキル基、ハロゲン原子の何れかであり、ｍはそれぞれ独立に０〜４の整数である。］
で表されるフェノール性水酸基含有化合物（Ａ）、下記構造式（２）
【化３】
2016185865.tif 000061
［式中Ｒ３は炭素原子数４〜２０の脂肪族炭化水素基であり、ｊは１〜３の整数である。Ｒ４はそれぞれ独立に水素原子、炭素原子数１〜３のアルキル基、アルコキシ基、アリール基、アラルキル基、ハロゲン原子の何れかであり、ｋは０〜（５−ｊ）の整数である。］
で表されるフェノール性水酸基含有化合物（Ｂ）及びアルデヒド化合物（Ｃ）を必須の反応成分とする重縮合物であって、前記フェノール性水酸基含有化合物（Ａ）とフェノール性水酸基含有化合物（Ｂ）とのモル比［（Ａ）：（Ｂ）］が１００：０．１〜１００：３０の範囲であることを特徴とするノボラック型フェノール性水酸基含有樹脂。
【請求項２】
下記構造式（３）
【化４】
2016185865.tif 000062
［式中、Ａｒは下記構造式（Ａｒ−３）又は（Ａｒ−４）
【化５】
2016185865.tif 000063
（式中ｎはそれぞれ独立に０〜２の整数、ｐは０〜５の整数、ｑは０〜７の整数であり、Ｒ２はそれぞれ独立に水素原子、アルキル基、アルコキシ基、アリール基、アラルキル基、ハロゲン原子、構造式（３）又は（４）で表される構造部位と＊印が付された炭素原子を介して結合する結合点の何れかである。）
で表される構造部位であり、Ｒ１はそれぞれ独立に水素原子、アルキル基、アルコキシ基、アリール基、アラルキル基、ハロゲン原子の何れかであり、ｍはそれぞれ独立に０〜４の整数である。Ｒ５は水素原子、アルキル基又はアリール基の何れかである。］
で表される構造部位（ａ）と、下記構造式（４）
【化６】
2016185865.tif 000064
［式中Ｒ３は炭素原子数４〜２０の脂肪族炭化水素基であり、ｊは１〜３の整数である。Ｒ４はそれぞれ独立に水素原子、炭素原子数１〜３のアルキル基、アルコキシ基、アリール基、アラルキル基、ハロゲン原子、構造式（３）又は（４）で表される構造部位と＊印が付された炭素原子を介して結合する結合点の何れかであり、ｋは０〜（５−ｊ）の整数である。Ｒ５は水素原子、アルキル基又はアリール基の何れかである。］
で表される構造部位（ｂ）とを繰り返し単位として有することを特徴とするノボラック型フェノール性水酸基含有樹脂。
【請求項３】
樹脂中に存在する前記構造部位（ａ−１）と前記構造部位（ｂ−１）とのモル比［（ａ−１）：（ｂ−１）］が１００：０．１〜１００：３０の範囲である請求項２記載のノボラック型フェノール性水酸基含有樹脂。
【請求項４】
多分散度（Ｍｗ/Ｍｎ）が３〜１０の範囲である請求項１〜３の何れか一つに記載のノボラック型フェノール性水酸基含有樹脂。
【請求項５】
重量平均分子量（Ｍｗ）が１０，０００〜３０，０００の範囲である請求項１〜３の何れか一つに記載のノボラック型フェノール性水酸基含有樹脂。
【請求項６】
前記構造式（２）又は（３）中のＲ３が炭素原子数８〜１６の脂肪族炭化水素基である請求項１〜３の何れか一つに記載のノボラック型フェノール性水酸基含有樹脂。
【請求項７】
請求項１〜３の何れか一つに記載のノボラック型フェノール性水酸基含有樹脂と感光剤とを含有する感光性組成物。
【請求項８】
請求項７記載の感光性組成物からなるレジスト膜。
【請求項９】
請求項１〜３の何れか一つに記載のノボラック型フェノール性水酸基含有樹脂と硬化剤とを含有する硬化性組成物。
【請求項１０】
請求項９記載の硬化性組成物を硬化させてなる硬化物。
【請求項１１】
請求項９記載の硬化性組成物からなるレジスト下層膜。
【請求項１２】
請求項９記載の硬化性組成物からなるレジスト永久膜。
【国際調査報告】
2016185865.tif 000065
2016185865.tif 000066
2016185865.tif 000067
2016185865.tif 000068